(57)【要約】  重量平均分子量が５万〜１００万である光学活性を有するヘリカルキラル高分子（Ａ）を含み、厚さが０．００１ｍｍ〜０．２ｍｍであり、幅が０．１ｍｍ〜３０ｍｍであり、厚さに対する幅の比が２以上である長尺平板形状を有し、長さ方向と、前記ヘリカルキラル高分子（Ａ）の主配向方向と、が略平行であり、ＤＳＣ法で測定された結晶化度が２０％〜８０％であり、複屈折が０．０１〜０．０３である長尺平板状圧電体。
2017061209.tif 000002
【特許請求の範囲】
【請求項１】
重量平均分子量が５万〜１００万である光学活性を有するヘリカルキラル高分子（Ａ）を含み、
厚さが０．００１ｍｍ〜０．２ｍｍであり、幅が０．１ｍｍ〜３０ｍｍであり、厚さに対する幅の比が２以上である長尺平板形状を有し、
長さ方向と、前記ヘリカルキラル高分子（Ａ）の主配向方向と、が略平行であり、
ＤＳＣ法で測定された結晶化度が２０％〜８０％であり、
複屈折が０．０１〜０．０３である長尺平板状圧電体。
【請求項２】
前記幅が、０．５ｍｍ〜１５ｍｍである請求項１に記載の長尺平板状圧電体。
【請求項３】
前記幅に対する長さの比が、２０以上である請求項１又は請求項２に記載の長尺平板状圧電体。
【請求項４】
前記ヘリカルキラル高分子（Ａ）が、下記式（１）で表される繰り返し単位を含む主鎖を有するポリ乳酸系高分子である請求項１〜請求項３のいずれか１項に記載の長尺平板状圧電体。
【化１】
2017061209.tif 000007
【請求項５】
前記ヘリカルキラル高分子（Ａ）は、光学純度が９５．００％ｅｅ以上である請求項１〜請求項４のいずれか１項に記載の長尺平板状圧電体。
【請求項６】
前記ヘリカルキラル高分子（Ａ）の含有量が、８０質量％以上である請求項１〜請求項５のいずれか１項に記載の長尺平板状圧電体。
【請求項７】
カルボジイミド基、エポキシ基、及びイソシアネート基からなる群から選ばれる１種類以上の官能基を有する重量平均分子量が２００〜６００００の安定化剤（Ｂ）を、前記ヘリカルキラル高分子（Ａ）１００質量部に対して０．０１質量部〜１０質量部含む、請求項１〜請求項６のいずれか１項に記載の長尺平板状圧電体。
【請求項８】
請求項１〜請求項７のいずれか１項に記載の長尺平板状圧電体と、前記長尺平板状圧電体の少なくとも一方の主面の側に配置された機能層と、を備える積層体。
【請求項９】
前記機能層が、易接着層、ハードコート層、帯電防止層、アンチブロック層、保護層、及び電極層のうちの少なくとも一つを含む請求項８に記載の積層体。
【請求項１０】
前記機能層が、電極層を含む請求項８又は請求項９に記載の積層体。
【請求項１１】
表面層の少なくとも一方が、電極層である請求項１０に記載の積層体。
【請求項１２】
請求項１０又は請求項１１に記載の積層体を含む織構造を有する織物。
【請求項１３】
前記織物の一方の面の側から見たときに、前記積層体が反転領域を含まないか、又は、前記積層体が反転領域を含み前記積層体中に占める前記反転領域の面積が２５％以下である請求項１２に記載の織物。
【請求項１４】
一方向に配列された複数の第１長尺部材と、前記複数の第１長尺部材の配列方向に対して平面視で交差する方向に配列された複数の第２長尺部材と、を含む織構造を有し、
前記複数の第１長尺部材及び前記複数の第２長尺部材のいずれか一方のうちの少なくとも１つの部材が、請求項１０又は請求項１１に記載の積層体である織物。
【請求項１５】
一方向に配列された複数の経糸と、前記複数の経糸の配列方向に対して平面視で交差する方向に配列された複数の緯糸と、を含む織構造を有し、前記複数の経糸のうちの少なくとも１本又は前記複数の緯糸のうちの少なくとも１本が、請求項１〜請求項７のいずれか１項に記載の長尺平板状圧電体を含み、
前記長尺平板状圧電体の幅ａと、前記長尺平板状圧電体に対して略平行に配置された経糸又は緯糸との離隔距離ｂと、が下記式（Ｉ）を満たす織物。
０．１  ＜  ｂ／ａ  ＜  ４．０    （Ｉ）
【請求項１６】
前記複数の経糸のうちの少なくとも１本又は前記複数の緯糸のうちの少なくとも１本が、前記長尺平板状圧電体の少なくとも一方の主面の側に配置された機能層を備える積層体である請求項１５に記載の織物。
【請求項１７】
前記機能層が、電極層である請求項１６に記載の織物。
【請求項１８】
請求項１〜請求項７のいずれか１項に記載の長尺平板状圧電体を製造する方法であって、
重量平均分子量が５万〜１００万である光学活性を有するヘリカルキラル高分子（Ａ）を含み、ＤＳＣ法で得られる結晶化度が２０％〜８０％であり、かつ、マイクロ波透過型分子配向計で測定される基準厚さを５０μｍとしたときの規格化分子配向ＭＯＲｃと前記結晶化度との積が２５〜７００である圧電フィルムを準備する準備工程と、
前記圧電フィルムをスリットして前記長尺平板状圧電体を得るスリット工程と、
を有する長尺平板状圧電体の製造方法。
【請求項１９】
請求項８〜請求項１１のいずれか１項に記載の積層体を製造する方法であって、
重量平均分子量が５万〜１００万である光学活性を有するヘリカルキラル高分子（Ａ）を含み、ＤＳＣ法で得られる結晶化度が２０％〜８０％であり、マイクロ波透過型分子配向計で測定される基準厚さを５０μｍとしたときの規格化分子配向ＭＯＲｃと前記結晶化度との積が２５〜７００である圧電フィルムと、前記圧電フィルムの少なくとも一方の主面の側に配置された機能層と、を備える積層フィルムを準備する準備工程と、
前記積層フィルムをスリットして前記積層体を得るスリット工程と、
を有する積層体の製造方法。
【請求項２０】
請求項１〜請求項７のいずれか１項に記載の長尺平板状圧電体、請求項８〜請求項１１のいずれか１項に記載の積層体、又は、請求項１２〜請求項１７のいずれか１項に記載の織物を含む衣類。
【請求項２１】
更に、繊維構造体を含む請求項２０に記載の衣類。
【請求項２２】
ボトム、トップ、ソックス、サポーター、又は手袋である請求項２０又は請求項２１に記載の衣類。
【請求項２３】
請求項１〜請求項７のいずれか１項に記載の長尺平板状圧電体、請求項８〜請求項１１のいずれか１項に記載の積層体、又は、請求項１２〜請求項１７のいずれか１項に記載の織物を含む生体情報取得デバイス。
【発明の詳細な説明】
【技術分野】
【０００１】
本発明は、長尺平板状圧電体及びその製造方法、積層体及びその製造方法、織物、衣類、並びに、生体情報取得デバイスに関する。
【背景技術】
【０００２】
近年、ヘリカルキラル高分子を含む圧電体を、センサーやアクチュエーター等の圧電デバイスへ応用をすることが検討されている。このような圧電デバイスには、フィルム形状の圧電体が用いられている。
上記圧電体におけるヘリカルキラル高分子として、ポリペプチドやポリ乳酸系高分子等の光学活性を有する高分子を用いることが着目されている。中でも、ポリ乳酸系高分子は、機械的な延伸操作のみで圧電性を発現することが知られている。ポリ乳酸系高分子を用いた圧電体においては、ポーリング処理が不要であり、また、圧電性が数年にわたり減少しないことが知られている。
例えば、ポリ乳酸系高分子を含む圧電体として、圧電定数ｄ１４が大きく、透明性に優れる圧電体が報告されている（例えば、文献１及び２参照）。【０００３】
また、最近、圧電性を有する材料を、繊維又は布として利用する試みもなされている。
例えば、圧電性の材料より成り圧電性を付与された柔軟性のある紐状の素材であって、該紐状の素材の対向する表面には長手方向に沿って設けた電極膜を有し、更に前記電極膜の外側を覆う絶縁皮膜を有する圧電性ファイバー、及び、この圧電性ファイバーを用いた圧電性織物デバイス（圧電テキスタイル）が知られている（例えば、文献３参照）。
また、２本の導電性繊維及び１本の圧電性繊維を含み、これらが互いに接点を有しつつ、略同一平面状に配置されている圧電単位を含む圧電素子が知られている（例えば、文献４参照）。【０００４】
［文献１］特許第４９３４２３５号公報
［文献２］国際公開第２０１０／１０４１９６号
［文献３］特許第４９２２４８２号公報
［文献４］国際公開第２０１４／０５８０７７号
【発明の開示】
【発明が解決しようとする課題】
【０００５】
ところで、フィルム形状の圧電体（例えば、文献１及び２の実施例における圧電体）を、凹凸が大きい場所及び変形量が大きい場所で使用した場合（例えば、ウェアラブル製品の一部又は全部として使用した場合）、変形により圧電体中に折れやシワ等の損傷が生じ、その結果、圧電感度（例えば、圧電体をセンサーとして用いた場合のセンサー感度、及び、圧電体をアクチュエーターとして用いた場合の動作感度。以下同じ。）が低下する場合がある。
また、文献３では、圧電性の材料としてポリフッ化ビニリデン（ＰＶＤＦ）が記載されているが、ＰＶＤＦは経時的に圧電定数の変動が見られ、経時により圧電定数が低下する場合がある。また、ＰＶＤＦは、強誘電体であるため焦電性を有し、このため、周囲の温度変化により圧電信号出力が変動する場合がある。従って、文献３に記載の圧電性織物デバイスは、圧電感度の安定性（経時又は温度変化に対する安定性）が不足する場合がある。
また、文献４に記載の圧電性繊維は溶融紡糸された繊維であり、その断面が円形であるため、上記圧電性繊維の表面に、対向する一対の電極層を形成することが困難である。このため、文献４に記載の圧電素子では、圧電性繊維とは別に、圧電性繊維を挟む電極としての導電性繊維が存在している。文献４に記載の圧電素子では、圧電性繊維を挟む電極間距離が長いことに起因して圧電感度が不足する場合や、圧電性繊維と電極とが密着していないことに起因して圧電感度の安定性が不足する場合がある。【０００６】
本発明の一態様の目的は、凹凸が大きい場所及び変形量が大きい場所でも使用でき、圧電感度（例えば、センサーとして用いた場合のセンサー感度、及び、アクチュエーターとして用いた場合の動作感度）に優れ、圧電感度の安定性にも優れた、長尺平板状圧電体、積層体、織物、衣類、及び生体情報取得デバイス、並びに、上記長尺平板状圧電体の製造方法及び上記積層体の製造方法を提供することである。
【課題を解決するための手段】
【０００７】
前記課題を達成するための具体的手段は、以下の通りである。
＜１＞  重量平均分子量が５万〜１００万である光学活性を有するヘリカルキラル高分子（Ａ）を含み、
厚さが０．００１ｍｍ〜０．２ｍｍであり、幅が０．１ｍｍ〜３０ｍｍであり、厚さに対する幅の比が２以上である長尺平板形状を有し、
長さ方向と、前記ヘリカルキラル高分子（Ａ）の主配向方向と、が略平行であり、
ＤＳＣ法で測定された結晶化度が２０％〜８０％であり、
複屈折が０．０１〜０．０３である長尺平板状圧電体。
＜２＞  前記幅が、０．５ｍｍ〜１５ｍｍである＜１＞に記載の長尺平板状圧電体。
＜３＞  前記幅に対する長さの比が、２０以上である＜１＞又は＜２＞に記載の長尺平板状圧電体。
＜４＞  前記ヘリカルキラル高分子（Ａ）が、下記式（１）で表される繰り返し単位を含む主鎖を有するポリ乳酸系高分子である＜１＞〜＜３＞のいずれか１項に記載の長尺平板状圧電体。【０００８】
【化１】
2017061209.tif 000003
【０００９】
＜５＞  前記ヘリカルキラル高分子（Ａ）は、光学純度が９５．００％ｅｅ以上である＜１＞〜＜４＞のいずれか１項に記載の長尺平板状圧電体。
＜６＞  前記ヘリカルキラル高分子（Ａ）の含有量が、８０質量％以上である＜１＞〜＜５＞のいずれか１項に記載の長尺平板状圧電体。
＜７＞  カルボジイミド基、エポキシ基、及びイソシアネート基からなる群から選ばれる１種類以上の官能基を有する重量平均分子量が２００〜６００００の安定化剤（Ｂ）を、前記ヘリカルキラル高分子（Ａ）１００質量部に対して０．０１質量部〜１０質量部含む、＜１＞〜＜６＞のいずれか１項に記載の長尺平板状圧電体。【００１０】
＜８＞  ＜１＞〜＜７＞のいずれか１項に記載の長尺平板状圧電体と、前記長尺平板状圧電体の少なくとも一方の主面の側に配置された機能層と、を備える積層体。
＜９＞  前記機能層が、易接着層、ハードコート層、帯電防止層、アンチブロック層、保護層、及び電極層のうちの少なくとも一つを含む＜８＞に記載の積層体。
＜１０＞  前記機能層が、電極層を含む＜８＞又は＜９＞に記載の積層体。
＜１１＞  表面層の少なくとも一方が、電極層である＜１０＞に記載の積層体。【００１１】
＜１２＞  ＜１０＞又は＜１１＞に記載の積層体を含む織構造を有する織物。
＜１３＞  前記織物の一方の面の側から見たときに、前記積層体が反転領域を含まないか、又は、前記積層体が反転領域を含み前記積層体中に占める前記反転領域の面積が２５％以下である＜１２＞に記載の織物。
＜１４＞  一方向に配列された複数の第１長尺部材と、前記複数の第１長尺部材の配列方向に対して平面視で交差する方向に配列された複数の第２長尺部材と、を含む織構造を有し、
前記複数の第１長尺部材及び前記複数の第２長尺部材のいずれか一方のうちの少なくとも１つの部材が、＜１０＞又は＜１１＞に記載の積層体である織物。
＜１５＞  一方向に配列された複数の経糸と、前記複数の経糸の配列方向に対して平面視で交差する方向に配列された複数の緯糸と、を含む織構造を有し、前記複数の経糸のうちの少なくとも１本又は前記複数の緯糸のうちの少なくとも１本が、＜１＞〜＜７＞のいずれか１項に記載の長尺平板状圧電体を含み、
前記長尺平板状圧電体の幅ａと、前記長尺平板状圧電体に対して略平行に配置された経糸又は緯糸との離隔距離ｂと、が下記式（Ｉ）を満たす織物。
０．１  ＜  ｂ／ａ  ＜  ４．０    （Ｉ）
＜１６＞  前記複数の経糸のうちの少なくとも１本又は前記複数の緯糸のうちの少なくとも１本が、前記長尺平板状圧電体の少なくとも一方の主面の側に配置された機能層を備える積層体である＜１５＞に記載の織物。
＜１７＞  前記機能層が、電極層である＜１６＞に記載の織物。【００１２】
＜１８＞  ＜１＞〜＜７＞のいずれか１項に記載の長尺平板状圧電体を製造する方法であって、
重量平均分子量が５万〜１００万である光学活性を有するヘリカルキラル高分子（Ａ）を含み、ＤＳＣ法で得られる結晶化度が２０％〜８０％であり、かつ、マイクロ波透過型分子配向計で測定される基準厚さを５０μｍとしたときの規格化分子配向ＭＯＲｃと前記結晶化度との積が２５〜７００である圧電フィルムを準備する準備工程と、
前記圧電フィルムをスリットして前記長尺平板状圧電体を得るスリット工程と、
を有する長尺平板状圧電体の製造方法。【００１３】
＜１９＞  ＜８＞〜＜１１＞のいずれか１項に記載の積層体を製造する方法であって、
重量平均分子量が５万〜１００万である光学活性を有するヘリカルキラル高分子（Ａ）を含み、ＤＳＣ法で得られる結晶化度が２０％〜８０％であり、マイクロ波透過型分子配向計で測定される基準厚さを５０μｍとしたときの規格化分子配向ＭＯＲｃと前記結晶化度との積が２５〜７００である圧電フィルムと、前記圧電フィルムの少なくとも一方の主面の側に配置された機能層と、を備える積層フィルムを準備する準備工程と、
前記積層フィルムをスリットして前記積層体を得るスリット工程と、
を有する積層体の製造方法。【００１４】
＜２０＞  ＜１＞〜＜７＞のいずれか１項に記載の長尺平板状圧電体、＜８＞〜＜１１＞のいずれか１項に記載の積層体、又は、＜１２＞〜＜１７＞のいずれか１項に記載の織物を含む衣類。
＜２１＞  更に、繊維構造体を含む＜２０＞に記載の衣類。
＜２２＞  ボトム、トップ、ソックス、サポーター、又は手袋である＜２０＞又は＜２１＞に記載の衣類。
＜２３＞  ＜１＞〜＜７＞のいずれか１項に記載の長尺平板状圧電体、＜８＞〜＜１１＞のいずれか１項に記載の積層体、又は、＜１２＞〜＜１７＞のいずれか１項に記載の織物を含む生体情報取得デバイス。
【発明の効果】
【００１５】
本発明の一態様によれば、凹凸が大きい場所及び変形量が大きい場所でも使用でき、圧電感度（例えば、センサーとして用いた場合のセンサー感度、及び、アクチュエーターとして用いた場合の動作感度）に優れ、圧電感度の安定性にも優れた、長尺平板状圧電体、積層体、織物、衣類、及び生体情報取得デバイス、並びに、上記長尺平板状圧電体の製造方法及び上記積層体の製造方法が提供される。
【図面の簡単な説明】
【００１６】
【図１】実施例１における評価サンプル（引出電極付き織物）を概念的に示す概略平面図である。
【図２】実施例１における波形形状及び繰り返し再現性の評価において、ウレタンフォームを伸ばした状態を示す概略側面図である。
【図３】実施例１における波形形状及び繰り返し再現性の評価において、ウレタンフォームを曲げ変形させた状態を示す概略側面図である。
【図４】実施例２における評価サンプルを概念的に示す概略平面図である。
【図５】実施例６における、反転領域の面積率が５０％である積層体（１０本）を概念的に示す概略平面図であり、織物のオモテ面側に相当する側からみた概略平面図である。
【図６】比較例１における評価サンプルを概念的に示す概略平面図である。
【図７】実施例１における１変形周期中の波形形状を示すグラフである。
【図８】比較例１における１変形周期中の波形形状を示すグラフである。
【図９】実施例９において、被験者から取り出され所定の処理を行った後の信号（電位の経時的な変化；合成波）を示すグラフである。
【図１０】実施例９において、図９の合成波から分離された呼吸信号を示すグラフである。
【図１１】実施例９において、図９の合成波から分離された心拍信号を示すグラフである。
【図１２】実施例９において、図１１の心拍信号から生成された、速度脈波の信号を示すグラフである。
【図１３】実施例１０における背中センサーを取り付けたネコのぬいぐるみを示す図である。
【図１４】実施例１０において、背中センサーを取り付けたネコのぬいぐるみの背中を撫でた場合と叩いた場合の電圧出力を示すグラフである。
【発明を実施するための形態】
【００１７】
以下、本発明の実施形態について説明する。
本明細書において、「〜」を用いて表される数値範囲は、「〜」の前後に記載される数値を下限値及び上限値として含む範囲を意味する。
本明細書において、長尺平板状圧電体の「主面」とは、長尺平板状圧電体の厚さ方向に直交する面（言い換えれば、長さ方向及び幅方向を含む面）を意味する。織物の「主面」についても同様である。
本明細書中において、部材の「面」は、特に断りが無い限り、部材の「主面」を意味する。
本明細書において、厚さ、幅、及び長さは、通常の定義どおり、厚さ＜幅＜長さの関係を満たす。
本明細書において、２つの線分のなす角度は、０°以上９０°以下の範囲で表す。
本明細書において、「フィルム」は、一般的に「フィルム」と呼ばれているものだけでなく、一般的に「シート」と呼ばれているものをも包含する概念である。
本明細書において、「ＭＤ方向」とはフィルムの流れる方向（Machine Direction）、すなわち、延伸方向であり、「ＴＤ方向」とは、前記ＭＤ方向と直交し、フィルムの主面と平行な方向（Transverse Direction）である。
【００１８】
〔長尺平板状圧電体〕
本実施形態の長尺平板状圧電体は、重量平均分子量が５万〜１００万である光学活性を有するヘリカルキラル高分子（Ａ）を含み、厚さが０．００１ｍｍ〜０．２ｍｍであり、幅が０．１ｍｍ〜３０ｍｍであり、厚さに対する幅の比が２以上である長尺平板形状を有し、長さ方向と、前記ヘリカルキラル高分子（Ａ）の主配向方向と、が略平行であり、
ＤＳＣ法で測定された結晶化度が２０％〜８０％であり、複屈折が０．０１〜０．０３である長尺平板状圧電体である。
【００１９】
本実施形態の長尺平板状圧電体は、凹凸が大きい場所及び変形量が大きい場所でも使用でき、圧電感度（例えば、センサーとして用いた場合のセンサー感度、アクチュエーターとして用いた場合の動作感度、等。以下同じ。）に優れ、圧電感度の安定性にも優れる。
【００２０】
より詳細には、本実施形態の長尺平板状圧電体では、ヘリカルキラル高分子（Ａ）を含むこと、結晶化度が２０％以上であること、及び複屈折が０．０１以上であることにより、圧電性が確保されている。その上で、本実施形態の長尺平板状圧電体は、厚さが０．００１ｍｍ〜０．２ｍｍ（１μｍ〜２００μｍ）であり、幅が０．１ｍｍ〜３０ｍｍであり、厚さに対する幅の比が２以上である長尺平板形状を有している。
本実施形態の長尺平板状圧電体は、上述した長尺平板形状を有することにより、長尺平板形状を有しないフィルム形状の圧電体（圧電フィルム）と比較して、凹凸が大きい場所及び変形量が大きい場所でも使用した場合においても、変形の自由度が大きい（即ち、柔軟性に優れる）。このため、本実施形態の長尺平板状圧電体は、凹凸が大きい場所及び変形量が大きい場所で使用した場合においても、圧電体の損傷（折れ、シワ、等）を抑制しながら優れた圧電感度が維持される。
従って本実施形態の長尺平板状圧電体は、凹凸が大きい場所及び変形量が大きい場所で使用した場合においても、圧電感度に優れ、圧電感度の安定性（特に、繰り返し変形に対する安定性）に優れる。
このため、本実施形態の長尺平板状圧電体は、例えばウェアラブル製品（例えば後述する織物）の一構成部材として好適に使用できる。
【００２１】
また、例えば文献１及び２の実施例に示されているように、ポリ乳酸等のヘリカルキラル高分子を含むフィルム形状の圧電体（圧電フィルム）は、圧電性（詳細には、圧電定数ｄ１４）の観点から、好ましくは、圧電フィルムの分子配向の方向（例えば延伸方向）と圧電フィルムの一辺とのなす角度が４５°となるようにカットされた状態で用いられる。
しかし、本発明者等の検討により、ヘリカルキラル高分子を含む長尺平板形状の圧電体（即ち、本実施形態の長尺平板状圧電体）においては、圧電体の分子配向の方向（例えば延伸方向）と圧電体の一辺とのなす角度が４５°でなくとも、十分な圧電感度が得られることがわかった。
従って、本実施形態の長尺平板状圧電体は、ヘリカルキラル高分子を含むフィルム形状の圧電体と比較して、圧電体の分子配向の方向（例えば延伸方向）と圧電体の一辺とのなす角度４５°でなくとも、具体的には、長さ方向と、ヘリカルキラル高分子（Ａ）の主配向方向と、が略平行であっても、十分な圧電感度が得られるという利点を有する。
【００２２】
また、本実施形態において、長さ方向と、ヘリカルキラル高分子（Ａ）の主配向方向と、が略平行であることは、長尺平板状圧電体が長さ方向への引張に強い（即ち、長さ方向の引張強度に優れる）という利点を有する。このため、本実施形態の長尺平板状圧電体は、大きな変形を加えても破断しにくいので、凹凸が大きい場所及び変形量が大きい場所でも使用できる。
更に、長さ方向と、ヘリカルキラル高分子（Ａ）の主配向方向と、が略平行であることは、長尺平板状圧電体の生産性、例えば、延伸された圧電フィルムをスリットして長尺平板状圧電体を得る際の生産性の面でも有利である。
【００２３】
本明細書中において、「略平行」とは、２つの線分のなす角度が、０°以上３０°未満（好ましくは０°以上２２．５°以下、より好ましくは０°以上１０°以下、更に好ましくは０°以上５°以下、特に好ましくは０°以上３°以下）であることを指す。
また、本明細書中において、ヘリカルキラル高分子（Ａ）の主配向方向とは、ヘリカルキラル高分子（Ａ）の主たる配向方向を意味する。ヘリカルキラル高分子（Ａ）の主配向方向は、後述する分子配向度ＭＯＲを測定することによって確認できる。また、フィルムの延伸及び延伸されたフィルムのスリットを経て長尺平板状圧電体を製造する場合、製造された長尺平板状圧電体におけるヘリカルキラル高分子（Ａ）の主配向方向は、主延伸方向を意味する。ここで、主延伸方向とは、一軸延伸の場合には延伸方向を指し、二軸延伸の場合には、延伸倍率が高い方の延伸方向を指す。
【００２４】
また、本実施形態の長尺平板状圧電体は、上述した長尺平板形状を有することにより、上述した文献４に記載の圧電性繊維（即ち、断面形状が円形である圧電性繊維）とは異なり、対向する一対の電極層を圧電体の表面に形成すること、即ち、圧電体の両方の主面に電極層を形成することが容易である。このため、本実施形態の長尺平板状圧電体を用いた場合には、上記圧電性繊維を用いた場合と比較して、電極間距離を短くできるので、圧電感度を向上させることができる。
また、本実施形態の長尺平板状圧電体を用いた場合には、上記圧電性繊維を用いた場合と比較して、圧電体と電極層とを密着させることができるので、圧電感度の安定性も向上させることができる。
更に、本実施形態の長尺平板状圧電体を用いた場合には、上記圧電性繊維を用いた場合と比較して、圧電体の長さ方向に渡り、向きを揃えて電極層を形成できるので、圧電感度及び圧電感度の安定性に優れる。これに対し、上記圧電性繊維を用いた場合には、その表面に、互いに対向する一対の電極層を、電気的短絡（ショート）を生じさせることなく形成すること自体が困難である。更に、仮に、上記圧電性繊維に電極層を形成できた場合でも、圧電性繊維のねじれが生じやすいために、長さ方向に渡って向きを揃えて電極層を形成することが困難である。また、圧電性繊維を織物にする際に、織物の主面に電極層を揃えて配置することが困難である。繊維のねじれによって電極層がねじれた場合には、電気的短絡（ショート）により、圧電感度が低下する場合や、圧電感度の安定性が低下する場合がある。
【００２５】
また、本実施形態の長尺平板状圧電体はヘリカルキラル高分子（Ａ）を含む。
ヘリカルキラル高分子（Ａ）は、上述の文献３に記載されたポリフッ化ビニリデン（ＰＶＤＦ）と比較して、経時による圧電定数の変動が少なく、また、温度変化による出力の変動も少ない。従って、本実施形態の長尺平板状圧電体を用いた場合には、文献３に記載の圧電性ファイバーを用いた場合と比較して、圧電感度の安定性（特に、経時や温度変化に対する安定性）が向上する。
【００２６】
以下、本実施形態の長尺平板状圧電体の長尺平板形状に関し、より詳細に説明する。
本実施形態の圧電材料は、厚さが１μｍ〜２００μｍである。
厚さが１μｍ以上であることにより、長尺平板状圧電体の強度が確保される。更に、長尺平板状圧電体の製造適性にも優れる。
一方、厚さが２００μｍ以下であることにより、長尺平板状圧電体の厚さ方向の変形の自由度（柔軟性）が向上する。
【００２７】
本実施形態の長尺平板状圧電体は、幅が０．１ｍｍ〜３０ｍｍである。
幅が０．１ｍｍ以上であることにより、長尺平板状圧電体の強度が確保される。更に、長尺平板状圧電体の製造適性（例えば、後述するスリット工程における製造適性）にも優れる。
一方、幅が３０ｍｍ以下であることにより、長尺平板状圧電体の変形の自由度（柔軟性）が向上する。
【００２８】
本実施形態の長尺平板状圧電体は、厚さに対する幅の比（以下、「比〔幅／厚さ〕」ともいう）が２以上である。
比〔幅／厚さ〕が２以上であることにより、主面が明確となるので、長尺平板状圧電体の長さ方向に渡って向きを揃えて電極層を形成し易い（例えば、主面の少なくとも一方に電極層を形成し易い）。また、長尺平板状圧電体を織物にする際に、織物の主面に電極層を揃えて配置することが容易である。このため、圧電感度に優れ、また、圧電感度の安定性にも優れる。
【００２９】
本実施形態の長尺平板状圧電体の幅は、０．５ｍｍ〜１５ｍｍであることが好ましい。
幅が０．５ｍｍ以上であると、長尺平板状圧電体の強度がより向上する。更に、長尺平板状圧電体のねじれをより抑制できるので、圧電感度及びその安定性がより向上する。
幅が１５ｍｍ以下であると、長尺平板状圧電体の変形の自由度（柔軟性）がより向上する。
【００３０】
本実施形態の長尺平板状圧電体において、幅に対する長さの比（以下、比〔長さ／幅〕ともいう）は、２０以上であることが好ましい。
比〔長さ／幅〕が２０以上であると、長尺平板状圧電体の変形の自由度（柔軟性）がより向上する。更に、長尺平板状圧電体が適用される圧電デバイス（例えば後述の織物）において、より広範囲に渡り、圧電性を付与できる。
【００３１】
本実施形態の長尺平板状圧電体において、ヘリカルキラル高分子（Ａ）は、下記式（１）で表される繰り返し単位を含む主鎖を有するポリ乳酸系高分子であることが好ましい。これにより、圧電性がより向上する。更に、ＰＶＤＦを含む圧電体と比較して、経時や温度変化に対する圧電感度の安定性がより向上する。
【００３２】
【化２】
2017061209.tif 000004
【００３３】
本実施形態の長尺平板状圧電体において、ヘリカルキラル高分子（Ａ）は、圧電性をより向上させる観点から、光学純度が９５．００％ｅｅ以上であることが好ましい。
【００３４】
本実施形態の長尺平板状圧電体において、ヘリカルキラル高分子（Ａ）の含有量は、圧電性をより向上させる観点から、８０質量％以上であることが好ましい。ここで、ヘリカルキラル高分子（Ａ）の含有量は、長尺平板状圧電体全体に対する含有量を意味する。
【００３５】
以下、本実施形態の長尺平板状圧電体について、更に詳細に説明する。
【００３６】
＜長尺平板形状＞
本実施形態の長尺平板状圧電体は、上述した長尺平板形状を有する。
具体的には、本実施形態の長尺平板状圧電体の厚さは、上述のとおり０．００１ｍｍ〜０．２ｍｍである。厚さとしては、０．０１ｍｍ〜０．２ｍｍが好ましく、０．０２ｍｍ〜０．１５ｍｍがより好ましく、０．０３ｍｍ〜０．１ｍｍが更に好ましく、０．０３ｍｍ〜０．０７ｍｍが更に好ましく、０．０４ｍｍ〜０．０６ｍｍが特に好ましい。
また、本実施形態の長尺平板状圧電体の幅は、上述のとおり、０．１ｍｍ〜３０ｍｍであるが、０．５ｍｍ〜１５ｍｍであることが好ましく、０．５ｍｍ〜８ｍｍであることがより好ましい。更に好ましくは、０．５ｍｍ〜６ｍｍであり、更に好ましくは１ｍｍ〜４ｍｍであり、特に好ましくは１ｍｍ〜３ｍｍである。
また、本実施形態の長尺平板状圧電体において、上述のとおり、比〔幅／厚さ〕は２以上である。比〔幅／厚さ〕としては、５以上が好ましく、１０以上がより好ましく、２０以上が更に好ましく、１００以上が特に好ましい。なお、比〔幅／厚さ〕の上限は、幅及び厚さの各値に合わせて自動的に定まる。
また、本実施形態の長尺平板状圧電体において、上述のとおり、幅に対する長さの比（以下、比〔長さ／幅〕ともいう）が２０以上であることが好ましい。比〔長さ／幅〕は、３０以上であることがより好ましく、５０以上であることが更に好ましい。
本実施形態の長尺平板状圧電体の長さの上限には特に制限はない。但し、本実施形態の長尺平板状圧電体の長さは、圧電デバイスに適用し易い点から、１０００ｍｍ以下であることが好ましく、５００ｍｍ以下であることがより好ましく、３００ｍｍ以下であることが更に好ましく、１００ｍｍ以下であることが特に好ましい。
【００３７】
＜結晶化度＞
本実施形態の長尺平板状圧電体の結晶化度は、ＤＳＣ法によって測定される値である。
本実施形態の長尺平板状圧電体の結晶化度は、２０％〜８０％である。
結晶化度が２０％以上であることにより、圧電性が高く維持される。結晶化度が８０％以下であることにより、長尺平板状圧電体の透明性が高く維持される。また、結晶化度が８０％以下であることにより、長尺平板状圧電体の原料となる圧電フィルムを延伸によって製造する際に白化や破断がおきにくいので、長尺平板状圧電体を製造しやすい。
従って、長尺平板状圧電体の結晶化度は２０％〜８０％であるが、上記結晶化度は、好ましくは２５％〜７０％であり、より好ましくは３０％〜５０％である。
【００３８】
＜複屈折＞
本実施形態の長尺平板状圧電体の複屈折は、０．０１〜０．０３である。
複屈折は、長尺平板状圧電体の面内位相差（即ち、主面に対して平行な面内での位相差）（レターデーションＲｅ）を、長尺平板状圧電体の厚さで除した値である。
面内位相差は、例えば、大塚電子（株）製の位相差フィルム・光学材料検査装置「ＲＥＴＳ−１００」、（株）フォトニックラティス製のワイドレンジ複屈折評価システム「ＷＰＡ−１００」を用いて測定することができる。
【００３９】
複屈折は、ヘリカルキラル高分子（Ａ）の配向の度合いに関係している。複屈折が０超であるとヘリカルキラル高分子（Ａ）が配向していることを意味する。
本実施形態の長尺平板状圧電体では、複屈折が０．０１以上であることにより、一方向（例えば主延伸方向）に配列するヘリカルキラル高分子（Ａ）の分子鎖（例えばポリ乳酸分子鎖）が多くなり、その結果、十分な圧電性が確保される。
複屈折が０．０３以下であると、長尺平板状圧電体の引裂強度（特に、長尺平板状圧電体の長さ方向の引裂に対する強度）が確保される。このため、本実施形態の長尺平板状圧電体は、凹凸が大きい場所及び変形量が大きい場所での使用にも耐え得る。
また、本実施形態の長尺平板状圧電体の複屈折は、０．０１〜０．０３であるが、０．０１２〜０．０２８であることが好ましく、０．０１５〜０．０２５であることがより好ましい。更に好ましくは、０．０１８〜０．０２４であり、特に好ましくは０．０２０〜０．０２３である。
【００４０】
＜規格化分子配向ＭＯＲｃ＞
本実施形態の長尺平板状圧電体は、規格化分子配向ＭＯＲｃが２．０〜１５．０であることが好ましい。
【００４１】
規格化分子配向ＭＯＲｃは、ヘリカルキラル高分子（Ａ）の配向の度合いを示す指標である「分子配向度ＭＯＲ」に基づいて定められる値である。
ここで、分子配向度ＭＯＲ（Molecular Orientation Ratio）は、以下のようなマイクロ波測定法により測定される。
すなわち、複数の長尺平板状圧電体を、周知のマイクロ波分子配向度測定装置（マイクロ波透過型分子配向計ともいう）のマイクロ波共振導波管中に、隙間なく並べる。この時、マイクロ波の進行方向に対し各長尺平板状圧電体の主面が垂直になるように配置する。
そして、振動方向が一方向に偏ったマイクロ波を試料に連続的に照射した状態で、上記複数の長尺平板状圧電体をマイクロ波の進行方向と垂直な面内で０〜３６０°回転させて、試料を透過したマイクロ波強度を測定することにより、各長尺平板状圧電体の分子配向度ＭＯＲを求める。
【００４２】
規格化分子配向ＭＯＲｃは、基準厚さｔｃを５０μｍとしたときの分子配向度ＭＯＲであって、下記式により求めることができる。
ＭＯＲｃ＝（ｔｃ／ｔ）×（ＭＯＲ−１）＋１
（ｔｃ：補正したい基準厚さ、ｔ：長尺平板状圧電体の厚さ）
規格化分子配向ＭＯＲｃは、公知の分子配向計、例えば王子計測機器株式会社製マイクロ波方式分子配向計ＭＯＡ−２０１２ＡやＭＯＡ−６０００等により、４ＧＨｚもしくは１２ＧＨｚ近傍の共振周波数で測定することができる。
【００４３】
長尺平板状圧電体は、規格化分子配向ＭＯＲｃが２．０〜１５．０であることが好ましく、２．０〜１０．０であることがより好ましく、４．０〜１０．０であることが更に好ましい。
規格化分子配向ＭＯＲｃが２．０以上であれば、延伸方向に配列するヘリカルキラル高分子（Ａ）の分子鎖（例えばポリ乳酸分子鎖）が多く、その結果、配向結晶の生成する率が高くなり、より高い圧電性を発現することが可能となる。
規格化分子配向ＭＯＲｃが１５．０以下であれば、縦裂強度が更に向上する。
なお、ＭＯＲｃと前述の位相差（以下、「Δｎ」ともいう）とは大凡、直線的な比例関係にあり、かつΔｎが０の場合、ＭＯＲｃは１になる。
【００４４】
＜規格化分子配向ＭＯＲｃと結晶化度との積＞
長尺平板状圧電体の規格化分子配向ＭＯＲｃと結晶化度との積は、好ましくは２５〜７００であり、より好ましくは４０〜７００であり、更に好ましくは７５〜６８０であり、更に好ましくは９０〜６６０であり、更に好ましくは１２５〜６５０であり、特に好ましくは１５０〜３５０である。上記の積が２５〜７００の範囲にあれば、長尺平板状圧電体の圧電性と透明性とのバランスが良好であり、かつ寸法安定性も高い。
本実施形態の長尺平板状圧電体では、例えば、原料である高分子圧電フィルムを製造する際の結晶化及び延伸の条件を調整することにより、上記の積を上記範囲に調整することができる。
【００４５】
＜透明性（内部ヘイズ）＞
本実施形態の長尺平板状圧電体において、透明性は特に要求されないが、透明性を有していてももちろん構わない。
長尺平板状圧電体の透明性は、内部ヘイズを測定することにより評価することができる。ここで、長尺平板状圧電体の内部ヘイズとは、長尺平板状圧電体の外表面の形状によるヘイズを除外したヘイズを指す。
長尺平板状圧電体は、透明性が要求される場合には、可視光線に対する内部ヘイズが５％以下であることが好ましく、透明性及び縦裂強度をより向上させる観点からは、２．０％以下がより好ましく、１．０％以下が更に好ましい。長尺平板状圧電体の前記内部ヘイズの下限値は特に限定はないが、下限値としては、例えば０．０１％が挙げられる。
長尺平板状圧電体の内部ヘイズは、厚さ０．０３ｍｍ〜０．０５ｍｍの長尺平板状圧電体に対して、ＪＩＳ−Ｋ７１０５に準拠して、ヘイズ測定機〔（有）東京電色社製、ＴＣ−ＨＩＩＩ  ＤＰＫ〕を用いて２５℃で測定したときの値である。
以下、長尺平板状圧電体の内部ヘイズの測定方法の例を示す。
まず、ガラス板２枚の間に、シリコーンオイル（信越化学工業株式会社製信越シリコーン（商標）、型番：ＫＦ９６−１００ＣＳ）のみを挟んだサンプル１を準備し、このサンプル１の厚さ方向のヘイズ（以下、ヘイズ（Ｈ２）とする）を測定する。
次に、上記のガラス板２枚の間に、シリコーンオイルで表面を均一に塗らした複数の長尺平板状圧電体を隙間なく並べて挟んだサンプル２を準備し、このサンプル２の厚さ方向のヘイズ（以下、ヘイズ（Ｈ３）とする）を測定する。
次に、下記式のようにこれらの差をとることにより、長尺平板状圧電体の内部ヘイズ（Ｈ１）を得る。
内部ヘイズ（Ｈ１）＝ヘイズ（Ｈ３）−ヘイズ（Ｈ２）
ここで、ヘイズ（Ｈ２）及びヘイズ（Ｈ３）の測定は、それぞれ、下記測定条件下で下記装置を用いて行う。
測定装置：東京電色社製、ＨＡＺＥ  ＭＥＴＥＲ  ＴＣ−ＨＩＩＩＤＰＫ
試料サイズ：幅３０ｍｍ×長さ３０ｍｍ
測定条件：ＪＩＳ−Ｋ７１０５に準拠
測定温度：室温（２５℃）
【００４６】
＜ヘリカルキラル高分子（Ａ）＞
本実施形態の長尺平板状圧電体は、重量平均分子量が５万〜１００万である光学活性を有するヘリカルキラル高分子（Ａ）を含む。
ここで、「光学活性を有するヘリカルキラル高分子」とは、分子構造が螺旋構造であり分子光学活性を有する高分子を指す。
ヘリカルキラル高分子（Ａ）は、上記の「光学活性を有するヘリカルキラル高分子」のうち、重量平均分子量が５万〜１００万である高分子である。
【００４７】
上記ヘリカルキラル高分子（Ａ）としては、例えば、ポリペプチド、セルロース誘導体、ポリ乳酸系高分子、ポリプロピレンオキシド、ポリ（β―ヒドロキシ酪酸）等を挙げることができる。
上記ポリペプチドとしては、例えば、ポリ（グルタル酸γ−ベンジル）、ポリ（グルタル酸γ−メチル）等が挙げられる。
上記セルロース誘導体としては、例えば、酢酸セルロース、シアノエチルセルロース等が挙げられる。
【００４８】
ヘリカルキラル高分子（Ａ）は、長尺平板状圧電体の圧電性を向上する観点から、光学純度が９５．００％ｅｅ以上であることが好ましく、９６．００％ｅｅ以上であることがより好ましく、９９．００％ｅｅ以上であることがさらに好ましく、９９．９９％ｅｅ以上であることがさらにより好ましい。特に、好ましくは１００．００％ｅｅである。ヘリカルキラル高分子（Ａ）の光学純度を上記範囲とすることで、圧電性を発現する高分子結晶のパッキング性が高くなり、その結果、圧電性が高くなるものと考えられる。
【００４９】
ここで、ヘリカルキラル高分子（Ａ）の光学純度は、下記式にて算出した値である。
光学純度（％ｅｅ）＝１００×｜Ｌ体量−Ｄ体量｜／（Ｌ体量＋Ｄ体量）
すなわち、ヘリカルキラル高分子（Ａ）の光学純度は、
『「ヘリカルキラル高分子（Ａ）のＬ体の量〔質量％〕とヘリカルキラル高分子（Ａ）のＤ体の量〔質量％〕との量差（絶対値）」を「ヘリカルキラル高分子（Ａ）のＬ体の量〔質量％〕とヘリカルキラル高分子（Ａ）のＤ体の量〔質量％〕との合計量」で割った（除した）数値』に、『１００』をかけた（乗じた）値である。
【００５０】
なお、ヘリカルキラル高分子（Ａ）のＬ体の量〔質量％〕とヘリカルキラル高分子（Ａ）のＤ体の量〔質量％〕は、高速液体クロマトグラフィー（ＨＰＬＣ）を用いた方法により得られる値を用いる。具体的な測定の詳細については後述する。
【００５１】
ヘリカルキラル高分子（Ａ）としては、上述したとおり、式（１）で表される繰り返し単位を含む主鎖を有するポリ乳酸系高分子が好ましい。
ここで、ポリ乳酸系高分子とは、「ポリ乳酸（Ｌ−乳酸及びＤ−乳酸から選ばれるモノマー由来の繰り返し単位のみからなる高分子）」、「Ｌ−乳酸又はＤ−乳酸と、該Ｌ−乳酸又はＤ−乳酸と共重合可能な化合物とのコポリマー」、又は、両者の混合物をいう。
ポリ乳酸系高分子の中でも、ポリ乳酸が好ましく、Ｌ−乳酸のホモポリマー（ＰＬＬＡ）又はＤ−乳酸のホモポリマー（ＰＤＬＡ）が特に好ましい。
【００５２】
ポリ乳酸は、乳酸がエステル結合によって重合し、長く繋がった高分子である。
ポリ乳酸は、ラクチドを経由するラクチド法；溶媒中で乳酸を減圧下加熱し、水を取り除きながら重合させる直接重合法；などによって製造できることが知られている。
ポリ乳酸としては、Ｌ−乳酸のホモポリマー、Ｄ−乳酸のホモポリマー、Ｌ−乳酸及びＤ−乳酸の少なくとも一方の重合体を含むブロックコポリマー、及び、Ｌ−乳酸及びＤ−乳酸の少なくとも一方の重合体を含むグラフトコポリマーが挙げられる。
【００５３】
上記「Ｌ−乳酸又はＤ−乳酸と共重合可能な化合物」としては、グリコール酸、ジメチルグリコール酸、３−ヒドロキシ酪酸、４−ヒドロキシ酪酸、２−ヒドロキシプロパン酸、３−ヒドロキシプロパン酸、２−ヒドロキシ吉草酸、３−ヒドロキシ吉草酸、４−ヒドロキシ吉草酸、５−ヒドロキシ吉草酸、２−ヒドロキシカプロン酸、３−ヒドロキシカプロン酸、４−ヒドロキシカプロン酸、５−ヒドロキシカプロン酸、６−ヒドロキシカプロン酸、６−ヒドロキシメチルカプロン酸、マンデル酸等のヒドロキシカルボン酸；グリコリド、β−メチル−δ−バレロラクトン、γ−バレロラクトン、ε−カプロラクトン等の環状エステル；シュウ酸、マロン酸、コハク酸、グルタル酸、アジピン酸、ピメリン酸、アゼライン酸、セバシン酸、ウンデカン二酸、ドデカン二酸、テレフタル酸等の多価カルボン酸及びこれらの無水物；エチレングリコール、ジエチレングリコール、トリエチレングリコール、１，２−プロパンジオール、１，３−プロパンジオール、１，３−ブタンジオール、１，４−ブタンジオール、２，３−ブタンジオール、１，５−ペンタンジオール、１，６−ヘキサンジオール、１，９−ノナンジオール、３−メチル−１，５−ペンタンジオール、ネオペンチルグリコール、テトラメチレングリコール、１，４−ヘキサンジメタノール等の多価アルコール；セルロース等の多糖類；α−アミノ酸等のアミノカルボン酸；等を挙げることができる。
【００５４】
上記「Ｌ−乳酸又はＤ−乳酸と、該Ｌ−乳酸又はＤ−乳酸と共重合可能な化合物とのコポリマー」としては、らせん結晶を生成可能なポリ乳酸シーケンスを有する、ブロックコポリマー又はグラフトコポリマーが挙げられる。
【００５５】
また、ヘリカルキラル高分子（Ａ）中におけるコポリマー成分に由来する構造の濃度は２０ｍｏｌ％以下であることが好ましい。
例えば、ヘリカルキラル高分子（Ａ）が、ポリ乳酸系高分子である場合、ポリ乳酸系高分子中における、乳酸に由来する構造と、乳酸と共重合可能な化合物（コポリマー成分）に由来する構造と、のモル数の合計に対して、コポリマー成分に由来する構造の濃度が２０ｍｏｌ％以下であることが好ましい。
【００５６】
ポリ乳酸系高分子は、例えば、特開昭５９−０９６１２３号公報、及び特開平７−０３３８６１号公報に記載されている乳酸を直接脱水縮合して得る方法；米国特許２，６６８，１８２号及び４，０５７，３５７号等に記載されている乳酸の環状二量体であるラクチドを用いて開環重合させる方法；などにより製造することができる。
【００５７】
さらに、上記各製造方法により得られたポリ乳酸系高分子は、光学純度を９５．００％ｅｅ以上とするために、例えば、ポリ乳酸をラクチド法で製造する場合、晶析操作により光学純度を９５．００％ｅｅ以上の光学純度に向上させたラクチドを、重合することが好ましい。
【００５８】
−重量平均分子量−
ヘリカルキラル高分子（Ａ）の重量平均分子量（Ｍｗ）は、前述のとおり５万〜１００万である。
ヘリカルキラル高分子（Ａ）のＭｗが５万以上であることにより、長尺平板状圧電体の機械的強度が向上する。上記Ｍｗは、１０万以上であることが好ましく、２０万以上であることがさらに好ましい。
一方、ヘリカルキラル高分子（Ａ）のＭｗが１００万以下であることにより、成形（例えば押出成形）によって、長尺平板状圧電体の原料である高分子圧電フィルムを得る際の成形性が向上する。上記Ｍｗは、８０万以下であることが好ましく、３０万以下であることがさらに好ましい。
【００５９】
また、ヘリカルキラル高分子（Ａ）の分子量分布（Ｍｗ／Ｍｎ）は、長尺平板状圧電体の強度の観点から、１．１〜５であることが好ましく、１．２〜４であることがより好ましい。さらに１．４〜３であることが好ましい。
【００６０】
なお、ヘリカルキラル高分子（Ａ）の重量平均分子量（Ｍｗ）及び分子量分布（Ｍｗ／Ｍｎ）は、ゲル浸透クロマトグラフ（ＧＰＣ）を用いて測定された、ポリスチレン換算のＭｗ及びＭｗ／Ｍｎを指す。ここで、Ｍｎは、ヘリカルキラル高分子（Ａ）の数平均分子量である。
Ｍｗ及びＭｗ／Ｍｎの測定方法の例は、後述の実施例に示すとおりである。
【００６１】
ヘリカルキラル高分子（Ａ）の例であるポリ乳酸系高分子としては、市販のポリ乳酸を用いることができる。
市販品としては、例えば、ＰＵＲＡＣ社製のＰＵＲＡＳＯＲＢ（ＰＤ、ＰＬ）、三井化学社製のＬＡＣＥＡ（Ｈ−１００、Ｈ−４００）、ＮａｔｕｒｅＷｏｒｋｓ  ＬＬＣ社製のＩｎｇｅｏＴＭ  ｂｉｏｐｏｌｙｍｅｒ、等が挙げられる。
ヘリカルキラル高分子（Ａ）としてポリ乳酸系高分子を用いるときに、ポリ乳酸系高分子の重量平均分子量（Ｍｗ）を５万以上とするためには、ラクチド法、又は直接重合法によりポリ乳酸系高分子を製造することが好ましい。
【００６２】
長尺平板状圧電体は、上述したヘリカルキラル高分子（Ａ）を、１種のみ含有していてもよいし、２種以上含有していてもよい。
長尺平板状圧電体中におけるヘリカルキラル高分子（Ａ）の含有量（２種以上である場合には総含有量）は、圧電定数をより高める観点から、長尺平板状圧電体の全量に対し、８０質量％以上が好ましい。
【００６３】
＜安定化剤＞
長尺平板状圧電体は、更に、一分子中に、カルボジイミド基、エポキシ基、及びイソシアネート基からなる群より選ばれる１種類以上の官能基を有する重量平均分子量が２００〜６００００の安定化剤（Ｂ）を含有することが好ましい。これにより、耐湿熱性をより向上させることができる。
【００６４】
安定化剤（Ｂ）としては、国際公開第２０１３／０５４９１８号の段落００３９〜００５５に記載された「安定化剤（Ｂ）」を用いることができる。
【００６５】
安定化剤（Ｂ）として用い得る、一分子中にカルボジイミド基を含む化合物（カルボジイミド化合物）としては、モノカルボジイミド化合物、ポリカルボジイミド化合物、環状カルボジイミド化合物が挙げられる。
モノカルボジイミド化合物としては、ジシクロヘキシルカルボジイミド、ビス−２，６−ジイソプロピルフェニルカルボジイミド、等が好適である。
また、ポリカルボジイミド化合物としては、種々の方法で製造したものを使用することができる。従来のポリカルボジイミドの製造方法（例えば、米国特許第２９４１９５６号明細書、特公昭４７−３３２７９号公報、Ｊ．０ｒｇ．Ｃｈｅｍ．２８，２０６９−２０７５（１９６３）、Ｃｈｅｍｉｃａｌ  Ｒｅｖｉｅｗ  １９８１，Ｖｏｌ．８１  Ｎｏ．４、ｐ６１９−６２１）により、製造されたものを用いることができる。具体的には特許４０８４９５３号公報に記載のカルボジイミド化合物を用いることもできる。
ポリカルボジイミド化合物としては、ポリ（４，４’−ジシクロヘキシルメタンカルボジイミド）、ポリ（Ｎ，Ｎ’−ジ−２，６−ジイソプロピルフェニルカルボジイミド）、ポリ（１，３，５−トリイソプロピルフェニレン−２，４−カルボジイミド、等が挙げられる。
環状カルボジイミド化合物は、特開２０１１−２５６３３７号公報に記載の方法などに基づいて合成することができる。
カルボジイミド化合物としては、市販品を用いてもよく、例えば、東京化成社製、Ｂ２７５６（商品名）、日清紡ケミカル社製、カルボジライトＬＡ−１（商品名）、ラインケミー社製、Ｓｔａｂａｘｏｌ  Ｐ、Ｓｔａｂａｘｏｌ  Ｐ４００、Ｓｔａｂａｘｏｌ  I（いずれも商品名）等が挙げられる。
【００６６】
安定化剤（Ｂ）として用い得る、一分子中にイソシアネート基を含む化合物（イソシアネート化合物）としては、イソシアン酸３−（トリエトキシシリル）プロピル、２，４−トリレンジイソシアネート、２，６−トリレンジイソシアネート、ｍ−フェニレンジイソシアネート、ｐ−フェニレンジイソシアネート、４，４’−ジフェニルメタンジイソシアネート、２，４’−ジフェニルメタンジイソシアネート、２，２’−ジフェニルメタンジイソシアネート、キシリレンジイソシアネート、水素添加キシリレンジイソシアネート、イソホロンジイソシアネート、等が挙げられる。
【００６７】
安定化剤（Ｂ）として用い得る、一分子中にエポキシ基を含む化合物（エポキシ化合物）としては、フェニルグリシジルエーテル、ジエチレングリコールジグリシジルエーテル、ビスフェノールＡ−ジグリシジルエーテル、水添ビスフェノールＡ−ジグリシジルエーテル、フェノールノボラック型エポキシ樹脂、クレゾールノボラック型エポキシ樹脂、エポキシ化ポリブタジエン等が挙げられる。
【００６８】
安定化剤（Ｂ）の重量平均分子量は、上述のとおり２００〜６００００であるが、２００〜３００００がより好ましく、３００〜１８０００がさらに好ましい。
分子量が上記範囲内ならば、安定化剤（Ｂ）がより移動しやすくなり、耐湿熱性改良効果がより効果的に奏される。
安定化剤（Ｂ）の重量平均分子量は、２００〜９００であることが特に好ましい。なお、重量平均分子量２００〜９００は、数平均分子量２００〜９００とほぼ一致する。また、重量平均分子量２００〜９００の場合、分子量分布が１．０である場合があり、この場合には、「重量平均分子量２００〜９００」を、単に「分子量２００〜９００」と言い換えることもできる。
【００６９】
長尺平板状圧電体が安定化剤（Ｂ）を含有する場合、上記長尺平板状圧電体は、安定化剤を１種のみ含有してもよいし、２種以上含有してもよい。
長尺平板状圧電体が安定化剤（Ｂ）を含む場合、安定化剤（Ｂ）の含有量は、ヘリカルキラル高分子（Ａ）１００質量部に対し、０．０１質量部〜１０質量部であることが好ましく、０．０１質量部〜５質量部であることがより好ましく、０．１質量部〜３質量部であることがさらに好ましく、０．５質量部〜２質量部であることが特に好ましい。
上記含有量が０．０１質量部以上であると、耐湿熱性がより向上する。
また、上記含有量が１０質量部以下であると、透明性の低下がより抑制される。
【００７０】
安定化剤（Ｂ）の好ましい態様としては、カルボジイミド基、エポキシ基、及びイソシアネート基からなる群より選ばれる１種類以上の官能基を有し、且つ、数平均分子量が２００〜９００の安定化剤（Ｂ１）と、カルボジイミド基、エポキシ基、及びイソシアネート基からなる群より選ばれる１種類以上の官能基を１分子内に２以上有し、且つ、重量平均分子量が１０００〜６００００の安定化剤（Ｂ２）とを併用するという態様が挙げられる。なお、数平均分子量が２００〜９００の安定化剤（Ｂ１）の重量平均分子量は、大凡２００〜９００であり、安定化剤（Ｂ１）の数平均分子量と重量平均分子量とはほぼ同じ値となる。
安定化剤として安定化剤（Ｂ１）と安定化剤（Ｂ２）とを併用する場合、安定化剤（Ｂ１）を多く含むことが透明性向上の観点から好ましい。
具体的には、安定化剤（Ｂ１）１００質量部に対して、安定化剤（Ｂ２）が１０質量部〜１５０質量部の範囲であることが、透明性と耐湿熱性の両立という観点から好ましく、５０質量部〜１００質量部の範囲であることがより好ましい。
【００７１】
以下、安定化剤（Ｂ）の具体例（安定化剤Ｂ−１〜Ｂ−３）を示す。
【００７２】
【化３】
2017061209.tif 000005
【００７３】
以下、上記安定化剤Ｂ−１〜Ｂ−３について、化合物名、市販品等を示す。
・安定化剤Ｂ−１  …  化合物名は、ビス−２，６−ジイソプロピルフェニルカルボジイミドである。重量平均分子量（この例では、単なる「分子量」に等しい）は、３６３である。市販品としては、ラインケミー社製「Ｓｔａｂａｘｏｌ  Ｉ」、東京化成社製「Ｂ２７５６」が挙げられる。
・安定化剤Ｂ−２  …  化合物名は、ポリ（４，４’−ジシクロヘキシルメタンカルボジイミド）である。市販品としては、重量平均分子量約２０００のものとして、日清紡ケミカル社製「カルボジライトＬＡ−１」が挙げられる。
・安定化剤Ｂ−３  …  化合物名は、ポリ（１，３，５−トリイソプロピルフェニレン−２，４−カルボジイミド）である。市販品としては、重量平均分子量約３０００のものとして、ラインケミー社製「Ｓｔａｂａｘｏｌ  Ｐ」が挙げられる。また、重量平均分子量２００００のものとして、ラインケミー社製「Ｓｔａｂａｘｏｌ  Ｐ４００」が挙げられる。
【００７４】
＜その他の成分＞
長尺平板状圧電体は、必要に応じ、その他の成分を含有してもよい。
その他の成分としては、ポリフッ化ビニリデン、ポリエチレン樹脂、ポリスチレン樹脂等の公知の樹脂；シリカ、ヒドロキシアパタイト、モンモリロナイト等の公知の無機フィラー；フタロシアニン等の公知の結晶核剤；安定化剤（Ｂ）以外の安定化剤；等が挙げられる。
無機フィラー及び結晶核剤としては、国際公開第２０１３／０５４９１８号の段落００５７〜００５８に記載された成分を挙げることもできる。
【００７５】
〔積層体〕
本実施形態の積層体は、上述した本実施形態の長尺平板状圧電体と、この長尺平板状圧電体の少なくとも一方の主面の側に配置された機能層と、を備える。
従って、本実施形態の積層体によれば、上述した本実施形態の長尺平板状圧電体と同様の効果が奏される。
【００７６】
機能層は、単層構造であっても二層以上からなる構造であってもよい。
例えば、長尺平板状圧電体の両方の主面の側に機能層が配置される場合、一方の主面（以下、便宜上、「オモテ面」ともいう）の側に配置される機能層、及び、他方の面（以下、便宜上、「ウラ面」ともいう）の側に配置される機能層は、それぞれ独立に、単層構造であっても二層以上からなる構造であってもよい。
【００７７】
機能層としては、様々な機能層が挙げられる。
機能層として、例えば、易接着層、ハードコート層、屈折率調整層、アンチリフレクション層、アンチグレア層、易滑層、アンチブロック層、保護層、接着層、帯電防止層、放熱層、紫外線吸収層、アンチニュートンリング層、光散乱層、偏光層、ガスバリア層、色相調整層、電極層などが挙げられる。
機能層は、これらの層のうちの二層以上からなる層であってもよい。
また、機能層としては、これらの機能のうちの２つ以上を兼ね備えた層であってもよい。
長尺平板状圧電体の両方の主面に機能層が設けられている場合は、オモテ面側に配置される機能層及びウラ面側に配置される機能層は、同じ機能層であっても、異なる機能層であってもよい。
【００７８】
また、機能層の効果には、長尺平板状圧電体表面のダイラインや打痕などの欠陥が埋められ、外観が向上するという効果もある。この場合は長尺平板状圧電体と機能層との屈折率差が小さいほど長尺平板状圧電体と機能層と界面の反射が低減し、より外観が向上する。
【００７９】
前記機能層は、易接着層、ハードコート層、帯電防止層、アンチブロック層、保護層、及び電極層のうちの少なくとも一つを含むことが好ましい。これにより圧電デバイス（例えば、後述の織物）への適用がより容易となる。
【００８０】
前記機能層は、電極層を含むことがより好ましい。
電極層は、長尺平板状圧電体に接して設けられていてもよいし、電極層以外の機能層を介して設けられていてもよい。
【００８１】
本実施形態の積層体の特に好ましい態様は、長尺平板状圧電体の両方の主面の側に機能層を備え、かつ、両面の機能層がいずれも電極層を含む態様である。
【００８２】
本実施形態の積層体において、表面層の少なくとも一方が、電極層であることが好ましい。即ち、本実施形態の積層体において、オモテ面側の表面層及びウラ面側の表面層の少なくとも一方が、電極層であること（言い換えれば、電極層が露出していること）が好ましい。
これにより、積層体を圧電デバイス（例えば後述の織物）の構成要素の一つとして用いた場合に、引出電極と積層体の電極層との接続をより簡易に行うことができるので、圧電デバイスの生産性が向上する。
ここで、引出電極とは、積層体の電極層と外部の回路とを電気的に接続させるための電極を指す。
この態様に対し、文献３に記載の圧電性ファイバーでは、電極層の外側を覆う絶縁皮膜が設けられているため、電極層と引出電極との接続方法が煩雑となり、圧電デバイスの生産性に劣る。
【００８３】
機能層の材料としては、特に限定されるものではないが、例えば金属や金属酸化物等の無機物；樹脂等の有機物；樹脂と微粒子とを含む複合組成物；などが挙げられる。樹脂としては、例えば、温度や活性エネルギー線で硬化させることで得られる硬化物を利用することもできる。つまり、樹脂としては、硬化性樹脂を利用することもできる。
【００８４】
硬化性樹脂としては、例えばアクリル系化合物、メタクリル系化合物、ビニル系化合物、アリル系化合物、ウレタン系化合物、エポキシ系化合物、エポキシド系化合物、グリシジル系化合物、オキセタン系化合物、メラミン系化合物、セルロース系化合物、エステル系化合物、シラン系化合物、シリコーン系化合物、シロキサン系化合物、シリカ−アクリルハイブリット化合物、及びシリカ−エポキシハイブリット化合物からなる群より選ばれる少なくとも１種の材料（硬化性樹脂）が挙げられる。
これらの中でも、アクリル系化合物、エポキシ系化合物、及びシラン系化合物がより好ましい。
金属としては、例えば、Ａｌ、Ｓｉ、Ｔｉ、Ｖ、Ｃｒ、Ｆｅ、Ｃｏ、Ｎｉ、Ｃｕ、Ｚｎ、Ｉｎ、Ｓｎ、Ｗ、Ａｇ、Ａｕ、Ｐｄ、Ｐｔ、Ｓｂ、Ｔａ及びＺｒから選ばれる少なくとも一つ、又は、これらの合金が挙げられる。
金属酸化物としては、例えば、酸化チタン、酸化ジルコニウム、酸化亜鉛、酸化ニオブ、酸化アンチモン、酸化スズ、酸化インジウム、酸化セリウム、酸化アルミニウム、酸化ケイ素、酸化マグネシウム、酸化イットリウム、酸化イッテルビウム、及び酸化タンタル、またこれらの複合酸化物の少なくとも１つが挙げられる。
微粒子としては上述したような金属酸化物の微粒子や、フッ素系樹脂、シリコーン系樹脂、スチレン系樹脂、アクリル系樹脂などの樹脂微粒子などが挙げられる。さらにこれらの微粒子の内部に空孔を有する中空微粒子も挙げられる。
微粒子の平均一次粒径としては、透明性の観点から１ｎｍ以上５００ｎｍ以下が好ましく、５ｎｍ以上３００ｎｍ以下がより好ましく、１０ｎｍ以上２００ｎｍ以下が更に好ましい。５００ｎｍ以下であることで可視光の散乱が抑制され、１ｎｍ以上であることで微粒子の二次凝集が抑制され、透明性の維持の観点から望ましい。
【００８５】
機能層の膜厚は、特に限定されるものではないが、０．０１μｍ〜１０μｍの範囲が好ましい。
【００８６】
上記厚さの上限値は、より好ましくは６μｍ以下であり、更に好ましくは３μｍ以下である。また、下限値はより好ましくは０．０１μｍ以上であり、更に好ましくは０．０２μｍ以上である。
【００８７】
機能層が複数の機能層からなる多層膜の場合には、上記厚さは多層膜全体における厚さを表す。また、機能層は長尺平板状圧電体の両面にあってもよい。また、機能層の屈折率は、それぞれが異なる値であってもよい。
【００８８】
（電極層）
前述のとおり、機能層は、電極層を含むことが好ましい。
電極層の材質としては、上述した金属（Ａｌ等）が挙げられるが、その他にも、例えば、Ａｇ、Ａｕ、Ｃｕ、Ａｇ−Ｐｄ合金、Ａｇペースト、Ｃｕペースト、カーボンブラック、ＩＴＯ（結晶化ＩＴＯ及び非晶ＩＴＯ）、ＺｎＯ、ＩＧＺＯ、ＩＺＯ（登録商標）、導電性ポリマー（ポリチオフェン、ＰＥＤＯＴ）、Ａｇナノワイヤー、カーボンナノチューブ、グラフェン等も挙げられる。
電極層は、公知の方法（真空蒸着法、スパッタリング法、イオンプレーティング法、ＣＶＤ法、電子線蒸着法、ゾル−ゲル法、ウェットコーティング法、バートコート法、スクリーン印刷法、グラビア印刷法等）によって形成できる。
【００８９】
〔織物〕
本実施形態の織物は、上述した本実施形態の積層体を含む。この積層体は、前述のとおり本実施形態の長尺平板状圧電体を備える。
従って、本実施形態の織物によれば、本実施形態の長尺平板状圧電体と同様の効果が奏される。
【００９０】
ここで、織物とは、長尺部材を交錯させて織構造を形成することによりフィルム形状に仕上げたもの全般を指す。
ここでいう「長尺部材」の概念には、一般的な織物の構成部材である「糸」（例えば、縦糸及び横糸）や「繊維」が包含されるが、「糸」及び「繊維」以外のその他の長尺形状の部材も包含される。
その長尺形状の部材としては、例えば高分子を含む部材が挙げられる。
高分子を含む部材における高分子としては、ポリエステル、ポリオレフィン等の一般的な高分子が挙げられ、また、前述のヘリカルキラル高分子（Ａ）等のヘリカルキラル高分子も挙げられる。
また、高分子を含む部材の概念には、本実施形態の長尺平板状圧電体及び本実施形態の積層体も包含される。
【００９１】
本実施形態の織物における織構造には特に制限はない。
織構造としては、平織（plain weave）、綾織（twill weave）、朱子織（satin weave）等の基本的な織構造が挙げられる。
長尺平板状圧電体は、織物中の縦糸として用いても横糸として用いてもよく、また、縦糸の一部として用いてもよく、横糸の一部として用いてもよい。
【００９２】
糸及び繊維としては、特に制限されない。
繊維の種類としては、例えば、ポリエステル繊維、ナイロン繊維、アラミド繊維、アクリル繊維、ビニロン繊維、ポリ塩化ビニリデン繊維、ポリ塩化ビニル繊維、ポリアクリロニトリル繊維、ポリエチレン繊維、ポリプロピレン繊維、ポリプロピレン繊維、ポリウレタン繊維、ポリクラール繊維、ポリ乳酸繊維、ポリアリレート繊維、ポリフェニレンサルファイド繊維、ポリイミド繊維、フッ素繊維、ポリパラフェニレンベンズオキサゾール繊維、アセテート繊維、プロミックス繊維、ビスコース繊維、銅アンモニア繊維、ガラス繊維、炭素繊維、金属繊維、綿、麻、毛、絹などの繊維が挙げられる。
繊維の形態としては、上記繊維のモノフィラメントであってもよく、マルチフィラメントであってもよく、複数の種類の繊維が混合されたマルチフィラメントであってもよく、フィラメントが芯鞘構造を有していてもよい。
繊維の断面形状としては、例えば、丸型、楕円型、偏平型、Ｗ型、繭型、中空糸等が挙げられる。
また、繊維の使用形態は特に限定されず、原糸及び仮撚加工糸等の捲縮加工糸、長繊維、紡績糸、２種以上の繊維を撚糸、カバーリング、エアー混繊等により混合した複合糸などが挙げられる。
糸は上記繊維を撚ることで作製したものであり、糸の種類、形態、断面形状、及び使用形態は、上記繊維と同様である。
【００９３】
糸及び繊維としては市販品を用いてもよい。糸及び繊維の市販品としては、例えば、ユザワヤ商事（株）の「へアリーコットン」、「マンセルメリノ８０クイーン」、及び「クィーンパールレース糸  ＃２０」、ユニチカ（株）の「テラマック＃２０／１」、ダイヤ毛糸（株）の「マスターシートコットン＜リリー＞」、ＢＥＡＤ  ＳＭＩＴＨ社の「オペロンゴム」、ハマナカ（株）の「ラブボニー」、並びに（株）ダイドーインターナショナルの「ミニスポーツ」が挙げられる。
【００９４】
本実施形態の織物は、三次元的構造を有する織物であってもよい。三次元的構造を有する織物とは、二次元的構造に加えて、織物の厚み方向にも長尺状部材を編みこむことで立体的に仕上げた織物である。
三次元的構造を有する織物の例は、例えば、特表２００１−５１３８５５号公報に記載されている。
【００９５】
本実施形態の織物では、織構造を構成する部材のうちの少なくとも一部が、本実施形態の積層体で構成されていればよい。
【００９６】
本実施形態の織物は、織物の一方の面の側から見たときに、前記積層体が反転領域を含まないか、又は、前記積層体が反転領域を含み前記積層体中に占める前記反転領域の面積が２５％以下であることが好ましい。
これにより、変形量と電荷量との線形性がより向上する。
ここで、変形量と電荷量との線形性とは、圧電体に印加した変形の量に対する発生電圧の線形性（センサーの場合）、又は、圧電体に印加した電圧の量に対する圧電体の変形量の線形性（アクチュエーターの場合）を意味する。
変形量と電圧との線形性が高いことは、凹凸が大きい場所及び変形量が大きい場所でも、圧電感度を高く維持できることを意味する。
【００９７】
ここで、「積層体が反転領域を含む」とは、積層体の長さ方向を軸としたねじれが生じることにより、織物の一方の面の側から見たときに、積層体の一方の主面及び他方の主面の両方が確認されることを意味する。この場合において、一方の主面及び他方の主面の面積が異なる場合には、面積が小さい方の主面を「反転領域」とし、面積が大きい方の主面を「非反転領域」とする。両者の面積が等しい場合には、いずれを反転領域としてもよい。
【００９８】
また、「織物の一方の面の側から見たときに、前記積層体が反転部を含まないか、又は、前記積層体が反転部を含み前記積層体中に占める前記反転部の面積が２５％以下である」とは、要するに、積層体の長さ方向を軸としたねじれが生じていないか、又は、上記ねじれが抑制されていることを示す。
【００９９】
また、本実施形態の織物において、本実施形態の積層体は、織物の一方の主面の側から見たときに、本実施形態の積層体の主面が見える方向に配置されていることが好ましい。かかる態様であると、より高い圧電性が得られる。
【０１００】
以下、本実施形態の織物の好ましい態様である、織物Ｘについて説明する。
織物Ｘは、一方向に配列された複数の第１長尺部材と、上記複数の第１長尺部材の配列方向に対して平面視で交差する方向に配列された複数の第２長尺部材と、を含む織構造を有し、この織構造が本実施形態の積層体（より好ましくは、電極層を備える積層体、さらに好ましくは、表面層の少なくとも一方が電極層である積層体）を含む。
【０１０１】
織物Ｘにおいて、複数の第１長尺部材は、一方向（即ち平行）に配列されているが、ここでいう「一方向」には、製造上のバラつき（０°以上９０°以下の範囲で定義される角度として、例えば２０°以下、好ましくは１０°以下、更に好ましくは５°以下のバラつき）が含まれていてもよい。複数の第２長尺部材についても同様である。
また、織物Ｘにおいて、複数の第１長尺部材の配列方向と複数の第２長尺部材の配列方向とのなす角度（０°以上９０°以下の範囲で定義される角度）は、４５°以上９０°以下であることが好ましく、６０°以上９０°以下がより好ましく、７０°以上９０°以下が更に好ましく、８０°以上９０°以下であることが特に好ましい。
【０１０２】
織物Ｘにおいて、複数の第１長尺部材及び複数の第２長尺部材のいずれか一方のうちの少なくとも一つの部材が、本実施形態の積層体（より好ましくは、電極層を備える積層体、さらに好ましくは、表面層の少なくとも一方が電極層である積層体）であることが好ましい。
即ち、織物Ｘにおいて、本実施形態の積層体（より好ましくは、電極層を備える積層体、さらに好ましくは、表面層の少なくとも一方が電極層である積層体）が、複数の第１長尺部材及び複数の第２長尺部材のいずれか一方のみに含まれ、他方には含まれないことが好ましい。
これにより、第１長尺部材と第２長尺部材との交差部におけるショート（電気的短絡）を抑制できるので、ショートによる圧電感度の低下をより抑制できる。
更に、この態様において、複数の第１長尺部材及び複数の第２長尺部材のうち、本実施形態の積層体以外の部材は、表面が絶縁性である部材であることが好ましい。
【０１０３】
本実施形態の織物は、織構造を有する部分（織構造部）以外にも、その他の構成部材を有していてもよい。
その他の構成部材としては、引出電極、補強部材等が挙げられる。
引出電極は、前述のとおり、織物に含まれる積層体の電極層と外部の回路とを電気的に接続させるための電極である。
織物に含まれる積層体として、表面層の少なくとも一方が電極層である積層体を用いた場合には、電極層が露出しているので、引出電極と電極層との電気的接続を簡易に行うことができる。
引出電極としては特に制限はなく、電極層と同様の材質の部材、導電性粘着テープ、ＦＰＣ（フレキシブルプリント基板）、ＡＣＦ（異方性導電フィルム）、ＡＣＰ(異方性導電ペースト)、はんだ、等などが挙げられる。
【０１０４】
本実施形態の織物は、少なくとも一部に圧電性が要求されるあらゆる用途に適用することができる。
本実施形態の織物の用途の具体例としては、各種衣料（シャツ、スーツ、ブレザー、ブラウス、コート、ジャケット、ブルゾン、ジャンパー、ベスト、ワンピース、ズボン、スカート、パンツ、下着（スリップ、ペチコート、キャミソール、ブラジャー）、靴下、手袋、和服、帯地、金襴、冷感衣料、ネクタイ、ハンカチーフ、マフラー、スカーフ、ストール、アイマスク）、テーブルクロス、履物（スニーカー、ブーツ、サンダル、パンプス、ミュール、スリッパ、バレエシューズ、カンフーシューズ）、タオル、袋物、バッグ（トートバッグ、ショルダーバッグ、ハンドバッグ、ポシェット、ショッピングバッグ、エコバック、リュックサック、デイパック、スポーツバッグ、ボストンバッグ、ウエストバッグ、ウエストポーチ、セカンドバック、クラッチバッグ、バニティ、アクセサリーポーチ、マザーバッグ、パーティバッグ、和装バッグ）、ポーチ・ケース（化粧ポーチ、ティッシュケース、めがねケース、ペンケース、ブックカバー、ゲームポーチ、キーケース、パスケース）、財布、帽子（ハット、キャップ、キャスケット、ハンチング帽、テンガロンハット、チューリップハット、サンバイザー、ベレー帽）、ヘルメット、頭巾、ベルト、エプロン、リボン、コサージュ、ブローチ、カーテン、壁布、シートカバー、シーツ、布団、布団カバー、毛布、枕、枕カバー、ソファー、ベッド、かご、各種ラッピング材料、室内装飾品、自動車用品、造花、マスク、包帯、ロープ、各種ネット、魚網、セメント補強材、スクリーン印刷用メッシュ、各種フィルター（自動車用、家電用）、各種メッシュ、敷布（農業用、レジャーシート）、土木工事用織物、建築工事用織物、ろ過布等が挙げられる。
なお、上記具体例の全体を本実施形態の織物で構成してもよいし、圧電性が要求される部位のみ本実施形態の織物で構成してもよい。
本実施形態の織物の用途としては、身体に身につけるウェアラブル製品が特に好適である。
【０１０５】
（織物の変形例）
本実施形態の織物の変形例は、上述した本実施形態の積層体を含むものの他、以下の織構造を有するものであってもよい。具体的には、本変形例の織物は、一方向に配列された複数の経糸と、前記複数の経糸の配列方向に対して平面視で交差する方向に配列された複数の緯糸と、を含む織構造を有し、前記複数の経糸のうちの少なくとも１本又は前記複数の緯糸のうちの少なくとも１本が、前記長尺平板状圧電体を含み（好ましくは、前記長尺平板状圧電体の少なくとも一方の主面の側に前記機能層を備える積層体であり、より好ましくは、前記長尺平板状圧電体の少なくとも一方の主面の側に前記電極層を備える積層体であり）、前記長尺平板状圧電体の幅ａと、前記長尺平板状圧電体に対して略平行に配置された経糸又は緯糸との離隔距離ｂと、が下記式（Ｉ）を満たす。
０．１  ＜  ｂ／ａ  ＜  ４．０    （Ｉ）
前記幅ａに対する前記離隔距離ｂの比率（ｂ／ａ）が、０．１を超えることで、織物を凹凸が大きい場所及び変形量が大きい場所でも使用した場合においても、変形の自由度が大きい（即ち、柔軟性に優れる）。このため、本変形例の織物は、凹凸が大きい場所及び変形量が大きい場所で使用した場合においても、圧電体の損傷（折れ、シワ、等）を抑制しながら優れた圧電感度が維持される。
従って本変形例の織物は、凹凸が大きい場所及び変形量が大きい場所で使用した場合においても、圧電感度に優れ、圧電感度の安定性（特に、繰り返し変形に対する安定性）及び耐久性（特に、繰り返し変形に起因する折れ、シワの発生を抑制する性質）に優れる。
このため、本変形例の織物は、例えばウェアラブル製品（例えば上述した織物の用途）の一構成部材として好適に使用できる。
一方、前記幅ａに対する前記離隔距離ｂの比率（ｂ／ａ）が、４．０未満であることで、織物における圧電体の領域が多くなり、また、歪の伝達効率が優れるため高い出力が得られる。このため、本変形例の織物は、圧電感度（例えば、センサーとして用いた場合のセンサー感度、並びに、アクチュエーターとして用いた場合の動作感度）に優れる。
長尺平板状圧電体は、前記複数の経糸のうちの少なくとも１本又は前記複数の緯糸のうちの少なくとも１本に含まれていればよく、織物中の経糸に含まれていてもよく、緯糸に含まれていてもよい。
以下、本変形例の織物について上述の本実施形態の織物との相違点を中心に説明する。なお、上述の本実施形態の織物と共通する事項については、その説明を省略する。
【０１０６】
本変形例の織物は、長尺平板状圧電体の幅ａと、前記長尺平板状圧電体に対して略平行に配置された経糸又は緯糸との離隔距離ｂと、が上記式（Ｉ）を満たす。
なお、前記離隔距離ｂは、長尺平板状圧電体と長尺平板状圧電体に対して略平行に配置された経糸又は緯糸との最近接距離を採用する。
前記幅ａは、０．１ｍｍ〜３０ｍｍであることが好ましく、０．５ｍｍ〜１５ｍｍであることがより好ましく、０．５ｍｍ〜８ｍｍであることが更に好ましく、０．５ｍｍ〜６ｍｍであることが更に好ましく１ｍｍ〜４ｍｍであることが更に好ましく、１ｍｍ〜３ｍｍであることが特に好ましい。
幅ａが０．１ｍｍ以上であると、長尺平板状圧電体の強度が確保される。更に、長尺平板状圧電体の製造適性（例えば、後述するスリット工程における製造適性）にも優れる。また、幅ａが０．５ｍｍ以上であると、長尺平板状圧電体の強度がより向上する。更に、長尺平板状圧電体のねじれをより抑制できるので、圧電感度及びその安定性がより向上する。
一方、幅ａが３０ｍｍ以下であると、長尺平板状圧電体の変形の自由度（柔軟性）が向上する。また、幅ａが１５ｍｍ以下であると、長尺平板状圧電体の変形の自由度（柔軟性）がより向上する。
【０１０７】
前記離隔距離ｂは、０．０１ｍｍ〜１００ｍｍであることが好ましく、０．１ｍｍ〜１０ｍｍであることがより好ましく、０．３ｍｍ〜５ｍｍであることが更に好ましい。
離隔距離ｂが０．０１ｍｍ以上であると、織物の変形の自由度（柔軟性）が向上する。
一方、離隔距離ｂが１００ｍｍ以下であると、圧電体による出力が向上するため、より圧電感度に優れる。
【０１０８】
前記幅ａに対する前記離隔距離ｂの比率（ｂ／ａ）の範囲は上記式（Ｉ）に示すとおりであり、下限値及び上限値の意義についても上述のとおりである。
前記比率（ｂ／ａ）は、耐久性の観点から、０．２以上であることが好ましく、０．４以上であることがより好ましく、０．５以上であることが更に好ましい。一方、前記比率（ｂ／ａ）は、圧電感度の観点から、３．０以下であることが好ましく、２．５以下であることがより好ましく、２．０以下であることが更に好ましい。
【０１０９】
本変形例の織物において、長尺平板状圧電体（第１長尺平板状圧電体）に対して略平行に配置された経糸又は緯糸は、長尺平板状圧電体（第２長尺平板状圧電体）であってもよく、一般的な織物の構成部材である糸及び繊維であってもよく、その他の長尺形状の部材であってもよい。また、これらを併用してもよい。
【０１１０】
第２長尺平板状圧電体としては、第１長尺平板状圧電体と同一の長尺平板状圧電体であってもよく、異なる長尺平板状圧電体であってもよい。織物の生産性の観点から、第１長尺平板状圧電体と第２長尺平板状圧電体とが同一の長尺平板状圧電体であることが好ましい。長尺平板状圧電体は、重量平均分子量５万〜１００万である光学活性を有するヘリカルキラル高分子（Ａ）を含み、厚さに対する幅の比が２以上である長尺平板形状を有し、ＤＳＣ法で測定された結晶化度が２０％〜８０％であり、複屈折が０．０１〜０．０３である。
【０１１１】
なお、本変形例で用いる長尺平板状圧電体の厚さ及び幅はそれぞれ限定されないが、好ましくは、上述の本実施形態の長尺平板状圧電体と同様である。
本変形例で用いる長尺平板状圧電体において、幅ａに対する長さの比（以下、比〔長さ／幅ａ〕ともいう）は、１０以上であることが好ましい。
比〔長さ／幅ａ〕が１０以上であると、長尺平板状圧電体の変形の自由度（柔軟性）がより向上する。更に、本変形例の織物において、より広範囲に渡り、圧電性を付与できる。
【０１１２】
本変形例で用いる長尺平板状圧電体において、長尺平板状圧電体の長さ方向と、ヘリカルキラル高分子（Ａ）の主配向方向と、が略平行であることが好ましい。
長尺平板状圧電体の長さ方向と、ヘリカルキラル高分子（Ａ）の主配向方向と、が略平行であると、長尺平板状圧電体が長さ方向への引張に強い（即ち、長さ方向の引張強度に優れる）という利点を有する。このため、長尺平板状圧電体は、大きな変形を加えても破断しにくいので、凹凸が大きい場所及び変形量が大きい場所でも使用できる。
更に、長さ方向と、ヘリカルキラル高分子（Ａ）の主配向方向と、が略平行であることは、長尺平板状圧電体の生産性、例えば、延伸された圧電フィルムをスリットして長尺平板状圧電体を得る際の生産性の面でも有利である。
【０１１３】
本変形例の織物は、織物の一方の面の側から見たときに、積層体が反転領域を含まないか、又は、積層体が反転領域を含み積層体中に占める前記反転領域の面積が２５％以下であることが好ましい。
これにより、変形量と電荷量との線形性及び出力がより向上する。
ここで、変形量と電荷量との線形性とは、圧電体に印加した変形の量に対する発生電圧の線形性（センサーの場合）、又は、圧電体に印加した電圧の量に対する圧電体の変形量の線形性（アクチュエーターの場合）を意味する。
変形量と電圧との線形性が高いことは、凹凸が大きい場所や変形量が大きい場所でも、圧電感度を高く維持できることを意味する。
【０１１４】
ここで、「積層体が反転領域を含む」とは、積層体の長さ方向を軸としたねじれが生じることにより、織物の一方の面の側から見たときに、積層体の一方の主面及び他方の主面の両方が確認されることを意味する。この場合において、一方の主面及び他方の主面の面積が異なる場合には、面積が小さい方の主面を「反転領域」とし、面積が大きい方の主面を「非反転領域」とする。両者の面積が等しい場合には、いずれを反転領域としてもよい。
【０１１５】
また、「織物の一方の面の側から見たときに、前記積層体が反転部を含まないか、又は、前記積層体が反転部を含み前記積層体中に占める前記反転部の面積が２５％以下である」とは、要するに、積層体の長さ方向を軸としたねじれが生じていないか、又は、上記ねじれが抑制されていることを示す。
【０１１６】
また、本変形例の織物において、積層体は、織物の一方の主面の側から見たときに、積層体の主面が見える方向に配置されていることが好ましい。かかる態様であると、より高い圧電性が得られる。
【０１１７】
〔長尺平板状圧電体、積層体、織物及び変形例の織物の用途〕
上述した、本実施形態の長尺平板状圧電体、本実施形態の積層体、及び本実施形態の織物は、少なくとも一部に圧電性が要求されるあらゆる用途に適用することができる。
本実施形態の長尺平板状圧電体、本実施形態の積層体、本実施形態の織物、及び変形例の織物の用途としては、衣類（特に、身体の少なくとも関節部を覆う衣類）が好ましい。
【０１１８】
即ち、本実施形態の衣類は、本実施形態の長尺平板状圧電体、本実施形態の積層体、本実施形態の織物及び変形例の織物を含む。
本実施形態の衣類は、身体の少なくとも関節部を覆う衣類であることが好ましい。中でも、身体の少なくとも関節部に密着する衣類がより好ましい。
【０１１９】
本実施形態の衣類としては、スパッツ、タイツ（例えば、スポーツタイツ、コンプレッションタイツ）、ガードル、パンティーストッキング、レギンス、レッグウォーマー等のボトム（例えば、スポーツ用又はインナー用等のボトム）；肌着、シャツ、コンプレッションシャツ等のトップ；ソックス；首、肩、胸、腹、腰、腕、足、肘、膝、手首、足首などの身体の一部を覆うサポーター；手袋；等が挙げられる。
【０１２０】
本実施形態の衣類は、更に、繊維構造体を含むことが好ましい。
繊維構造体としては、伸縮性及び柔軟性を有する繊維構造体（例えば、保温用又は医療用のサポーター）が好ましい。
本実施形態の長尺平板状圧電体、本実施形態の積層体、本実施形態の織物、及び変形例の織物は、例えば、センサー用途（着座センサー等の力センサー、超音波センサー、ラケット、ゴルフクラブ、バット等の各種球技用スポーツ用具の打撃時の加速度センサーやインパクトセンサー等、ぬいぐるみのタッチ・衝撃センサー、ベッドの見守りセンサー、ガラスや窓枠等のセキュリティセンサー等）、アクチュエーター用途（シート搬送用デバイス等）、エネルギーハーベスティング用途（発電ウエア、発電靴等）、ヘルスケア関連用途（Ｔシャツ、スポーツウェア、スパッツ、靴下等の各種衣類、サポーター、ギプス、おむつ、乳幼児用手押し車のシート、車いす用シート、医療用保育器のマット、靴、靴の中敷、時計等に本センサーを設けた、ウェアラブルモーションセンサー等）などとして利用することができる。
【０１２１】
本実施形態の長尺平板状圧電体、本実施形態の積層体、本実施形態の織物、及び変形例の織物は、上述した用途以外のその他の用途に用いることもできる。
その他の用途としては、寝返り検知のための寝具、移動検知のためのカーペット、移動検知のためのインソール、呼吸検知のための胸部バンド、呼吸検知のためのマスク、りきみ検知のための腕バンド、りきみ検知のための足バンド、着座検知のための着座シート、接触状態を判別できる、ぬいぐるみ、ぬいぐるみ型ソーシャルロボット等が挙げられる。接触状態を判別できる、ぬいぐるみ、ぬいぐるみ型ソーシャルロボット等では、例えば、ぬいぐるみ等に局所的に配置された接触センサーによって圧力変化を検出し、人がぬいぐるみ等を「撫でた」のか「たたいた」のか「ひっぱった」のか等の各動作を判別することができる。
【０１２２】
本実施形態の長尺平板状圧電体、本実施形態の積層体、本実施形態の織物、及び変形例の織物の用途としては、生体情報取得デバイスも好ましい。
即ち、本実施形態の生体情報取得デバイスは、本実施形態の長尺平板状圧電体、本実施形態の積層体、又は本実施形態の織物を含む。
本実施形態の生体情報取得デバイスは、上記長尺平板状圧電体、上記積層体、又は上記織物によって、被験者又は被験動物（以下、これらをまとめて「被験体」ともいう）の生体信号を検出することにより、被験体の生体情報を取得するためのデバイスである。
ここでいう生体信号としては、脈波信号、呼吸信号、体動信号、心弾動、生体振戦、等が挙げられる。
生体振戦とは、身体部位（手指、手、前腕、上肢など）の律動的な不随意運動のことである。
【０１２３】
また、上記心弾動の検出には、身体の心機能による力の効果の検出も含まれる。
即ち、心臓が大動脈及び肺動脈に血液をポンピングする場合、体は、血流と反対の方向に反動力を受ける。この反動力の大きさ及び方向は、心臓の機能的な段階とともに変化する。この反動力は、身体の外側の心弾動をセンシングすることによって検出される。
【０１２４】
上記生体情報取得デバイスは、各種衣料（シャツ、スーツ、ブレザー、ブラウス、コート、ジャケット、ブルゾン、ジャンパー、ベスト、ワンピース、ズボン、パンツ、下着（スリップ、ペチコート、キャミソール、ブラジャー）、靴下、手袋、和服、帯地、金襴、冷感衣料、ネクタイ、ハンカチーフ、マフラー、スカーフ、ストール、アイマスク）、サポーター（首用サポーター、肩用サポーター、胸用サポーター、腹用サポーター、腰用サポーター、腕用サポーター、足用サポーター、肘用サポーター、膝用サポーター、手首用サポーター、足首用サポーター）、履物（スニーカー、ブーツ、サンダル、パンプス、ミュール、スリッパ、バレエシューズ、カンフーシューズ）、インソール、タオル、リュックサック、帽子（ハット、キャップ、キャスケット、ハンチング帽、テンガロンハット、チューリップハット、サンバイザー、ベレー帽）、ヘルメット、ヘルメット顎紐、頭巾、ベルト、シートカバー、シーツ、座布団、クッション、布団、布団カバー、毛布、枕、枕カバー、ソファー、イス、シート、座席、ベッド、ベッドパット、カーペット、かご、マスク、包帯、ロープ、各種ネット、等の各種物品に配設されて使用される。
生体情報取得デバイスが配設される物品としては、履物、インソール、シーツ、座布団、クッション、布団、布団カバー、枕、枕カバー、ソファー、イス、シート、座席、ベッド、カーペット、マット等、被験体の体重がかかる物品が好ましい。より具体的には、乳幼児用手押し車のシート、座席部、車輪、乳幼児の転落を防止するためのストッパー等；車いす用のシート、座席部等；医療用保育器のマット；等が好ましい。
【０１２５】
以下、生体情報取得デバイスの動作の一例を説明する。
生体情報取得デバイスは、例えばベッド上又はイスの座面上などに配設される。この生体情報取得デバイス上に被験体が、横臥、着座、又は起立する。この状態で、被験体から発せられる生体信号（体動、周期的な振動（脈、呼吸など）、人間の「かわいい」、「怖い」などの感性が原因で変化した心拍数等）によって、生体情報取得デバイスの長尺平板状圧電体、積層体、又は織物が押圧されて圧縮変形し、この圧縮変形に伴って電位が発生する。この電位は被験体から発せられる生体信号に伴って経時的に変化する。例えば、被験体から発せられる生体信号が、脈、呼吸などの周期的な振動である場合には、長尺平板状圧電体、積層体、又は織物にて発生する電位も、周期的に変化する。
上記圧縮変形に伴って発生した電位の経時的な変化を、測定モジュールにより取得する。取得される電位の経時的な変化は、複数の生体信号（脈波信号、呼吸信号、体動信号）の合成波である。この合成波をフーリエ変換によって周波数ごとに分離し、分離信号を生成する。生成した分離信号の各々を逆フーリエ変換することにより、分離信号の各々に対応する生体信号をそれぞれ得る。
【０１２６】
例えば、後述の実施例９及び図９に示すように、被験体から発せされる生体信号が脈波信号及び呼吸信号の合成波である場合、生体情報取得デバイスの長尺平板状圧電体、積層体、又は織物の圧縮変形に伴って発生する電位は、経時的に周期的に変化する。
一般に、人の脈は一分間当たり５０〜９０回であって周期としては０．６〜３Ｈｚである。また、一般に、人の呼吸は一分間当たり１６〜１８回であって周期としては０．１〜１Ｈｚである。また、一般に、人の体動は１０Ｈｚ以上である。
これらの目安に基づき、複数の生体信号の合成波を、それぞれの生体信号に分離することができる。複数の生体信号の合成波のそれぞれの生体信号への分離は、例えば生体信号報知プログラムを用い、上記フーリエ変換及び上記逆フーリエ変換によって行う。
【０１２７】
以上のようにして、複数の生体信号の合成波を、複数の生体信号の各々に分離することができる。
【０１２８】
更に、上記のようにして分離された生体信号の少なくとも１つに基づき、生体信号データを生成してもよい。
生体信号データは、生体信号に基づいて算出されたものであれば、特に限定されない。  生体信号データとしては、例えば、単位時間当たりの生体信号数、過去の生体信号数の平均値などが挙げられる。
【０１２９】
〔長尺平板状圧電体の製造方法〕
上述した本実施形態の長尺平板状圧電体を製造する方法には特に限定はないが、以下の製造方法が好ましい。
即ち、長尺平板状圧電体の好ましい製造方法は、重量平均分子量が５万〜１００万である光学活性を有するヘリカルキラル高分子（Ａ）を含み、ＤＳＣ法で得られる結晶化度が２０％〜８０％であり、かつ、マイクロ波透過型分子配向計で測定される基準厚さを５０μｍとしたときの規格化分子配向ＭＯＲｃと前記結晶化度との積が２５〜７００である圧電フィルムを準備する準備工程と、前記圧電フィルムをスリットして前記長尺平板状圧電体を得るスリット工程と、を有する。
長尺平板状圧電体の好ましい製造方法は、必要に応じ、その他の工程を有していてもよい。
【０１３０】
＜準備工程＞
準備工程は、上記圧電フィルムを準備する工程である。
準備工程は、便宜上の工程であり、上記圧電フィルムを製造する工程であってもよいし、予め製造された上記圧電フィルムを準備するだけの工程であってもよい。
【０１３１】
上記圧電フィルムは、重量平均分子量が５万〜１００万である光学活性を有するヘリカルキラル高分子（Ａ）を含み、ＤＳＣ法で得られる結晶化度が２０％〜８０％であり、かつ、マイクロ波透過型分子配向計で測定される基準厚さを５０μｍとしたときの規格化分子配向ＭＯＲｃと前記結晶化度との積が２５〜７００である。
圧電フィルムにおけるヘリカルキラル高分子（Ａ）及び結晶化度については、上述した長尺平板状圧電体におけるヘリカルキラル高分子（Ａ）及び結晶化度と同様であり、好ましい態様も同様である。
圧電フィルムにおける規格化分子配向ＭＯＲｃ、及び、規格化分子配向ＭＯＲｃと結晶化度との積についても、上述した長尺平板状圧電体における好ましい態様と同様である。
圧電フィルムの圧電定数ｄ１４（応力−電荷法）の測定方法の一例は、後述の実施例において示すとおりである。
【０１３２】
準備工程において圧電フィルムを製造する場合、圧電フィルムの製造方法としては特に制限はなく、公知の方法を用いることができる。
圧電フィルムの製造方法としては、ヘリカルキラル高分子（Ａ）を含む原料をフィルム状に成形して未延伸フィルムを得、得られた未延伸フィルムに対し、延伸及び結晶化を施す方法が挙げられる。延伸及び結晶化は、いずれが先であってもよい。また、後述の実施例のように、未延伸フィルムに対し、予備結晶化、延伸、及び結晶化（アニール）を順次施す方法であってもよい。延伸は、一軸延伸であっても二軸延伸であってもよい。二軸延伸の場合には、好ましくは一方（主延伸方向）の延伸倍率を高くする。
圧電フィルムの製造方法については、特許第４９３４２３５号公報、国際公開第２０１０／１０４１９６号、国際公開第２０１３／０５４９１８号、国際公開第２０１３／０８９１４８号、等の公知文献を適宜参照できる。
【０１３３】
＜スリット工程＞
スリット工程は、上記圧電フィルムをスリットして本実施形態の長尺平板状圧電体を得る工程である。
【０１３４】
ここで、「スリットする」とは、上記圧電フィルムを長尺状にカットすることを意味する。
スリットは、例えば、上記圧電フィルムを、レーザー刃やロータリーシャー（回転刃）などのスリット刃を備えたカッティングマシン（例えばスリッター）に送り込み、長尺状にカットすることにより行う。スリットは、枚葉で行ってもよいし、ロールｔｏロールの連続で行ってもよい。
【０１３５】
スリット工程において、スリットする方向と圧電フィルムの主延伸方向との関係については特に制限はない。
上述したとおり、本実施形態の長尺平板状圧電体においては、圧電体の分子配向の方向（例えば延伸方向）と圧電体の一辺とのなす角度によらず、十分な圧電感度が得られることが見出されたためである。
但し、生産性の観点からは、スリットする方向と圧電フィルムの主延伸方向とが略平行であることが好ましい。また、上記方向でスリットした場合、長尺平板状圧電体の長尺方向が主延伸方向となるため、長さ方向への引張に強く、大きな変形を加えても長尺平板状圧電体が破断する可能性が低く好ましい。
【０１３６】
〔積層体の製造方法〕
上述した本実施形態の積層体を製造する方法には特に限定はないが、以下の製造方法が好ましい。
即ち、積層体の好ましい製造方法は、重量平均分子量が５万〜１００万である光学活性を有するヘリカルキラル高分子（Ａ）を含み、ＤＳＣ法で得られる結晶化度が２０％〜８０％であり、マイクロ波透過型分子配向計で測定される基準厚さを５０μｍとしたときの規格化分子配向ＭＯＲｃと前記結晶化度との積が２５〜７００である圧電フィルムと、前記圧電フィルムの少なくとも一方の主面の側に配置された機能層と、を備える積層フィルムを準備する準備工程と、前記積層フィルムをスリットして前記積層体を得るスリット工程と、を有する。
積層体の好ましい製造方法は、必要に応じ、その他の工程を有していてもよい。
【０１３７】
＜準備工程＞
積層体の好ましい製造方法における準備工程は、上記積層フィルムを準備する工程である。
準備工程は、便宜上の工程であり、上記積層フィルムを製造する工程であってもよいし、予め製造された上記積層フィルムを準備するだけの工程であってもよい。
積層フィルムにおける圧電フィルムについては、「長尺平板状圧電体の製造方法」の項で説明した圧電フィルムと同様である。
積層フィルムにおける機能層については、「積層体」の項で説明した機能層と同様である。
【０１３８】
＜スリット工程＞
スリット工程は、上記積層フィルムをスリットして本実施形態の積層体を得る工程である。
積層体の好ましい製造方法におけるスリット工程については、スリットの対象物が圧電フィルムではなく積層フィルムであること以外は、「長尺平板状圧電体の好ましい製造方法」におけるスリット工程と同様である。
【０１３９】
なお、本実施形態の積層体を製造する方法は、上記好ましい製造方法には限定されず、まず圧電フィルムをスリットして長尺平板状圧電体を得、得られた長尺平板状圧電体の少なくとも一方の主面に機能層を形成する工程であってもよい。
【実施例】
【０１４０】
以下、本発明を実施例により更に具体的に説明するが、本発明はその主旨を越えない限り、以下の実施例に限定されるものではない。【０１４１】
〔実施例１〕
＜圧電フィルムの製造＞
ヘリカルキラル高分子（Ａ）として、ＮａｔｕｒｅＷｏｒｋｓ  ＬＬＣ社製のポリ乳酸（品名：ＩｎｇｅｏＴＭ  ｂｉｏｐｏｌｙｍｅｒ、銘柄：４０３２Ｄ、重量平均分子量Ｍｗ：２０万、融点（Ｔｍ）：１６６℃、ガラス転移温度（Ｔｇ）：５７℃〜６０℃）を用意した。上記ポリ乳酸（１００質量部）と下記安定化剤Ｘ（１．０質量部）とをドライブレンドして原料を作製した。
得られた原料を押出成形機ホッパーに入れ、２２０℃〜２３０℃に加熱しながらＴダイから押し出し、５０℃のキャストロールに０．３分間接触させて、厚さ０．１５ｍｍの予備結晶化シートを製膜した（予備結晶化工程）。予備結晶化シートの結晶化度を測定したところ６％であった。
得られた予備結晶化シートを７０℃に加熱しながらロールツーロールで、延伸速度３ｍ／分で延伸を開始し、３．５倍までＭＤ方向に一軸延伸した（延伸工程）。得られた一軸延伸フィルムの厚さは０．０５ｍｍであった。
上記一軸延伸フィルムを、ロールツーロールで、１４５℃に加熱したロール上に１５秒間接触させアニール処理し、その後急冷を行い、厚さ０．０５ｍｍの圧電フィルムを得た（アニール処理工程）。【０１４２】
−安定化剤Ｘ−
安定化剤Ｘとしては、ラインケミー社製Ｓｔａｂａｘｏｌ  Ｐ４００（２０質量部）、ラインケミー社製Ｓｔａｂａｘｏｌ  Ｉ（５０質量部）、及び日清紡ケミカル社製カルボジライトＬＡ−１（３０質量部）の混合物を用いた。
上記混合物における各成分の詳細は以下のとおりである。
Ｓｔａｂａｘｏｌ  Ｉ  …  ビス−２，６−ジイソプロピルフェニルカルボジイミド（分子量（＝重量平均分子量）：３６３）
Ｓｔａｂａｘｏｌ  Ｐ４００  …  ポリ（１，３，５−トリイソプロピルフェニレン−２，４−カルボジイミド）（重量平均分子量：２００００）
カルボジライトＬＡ−１  …  ポリ（４，４’−ジシクロヘキシルメタンカルボジイミド）（重量平均分子量：約２０００）【０１４３】
＜ポリ乳酸の光学純度の測定＞
５０ｍＬの三角フラスコに１．０ｇのサンプル（圧電フィルム）を秤り込み、ＩＰＡ（イソプロピルアルコール）２．５ｍＬと、５．０ｍｏｌ／Ｌ水酸化ナトリウム溶液５ｍＬとを加えた。次に、サンプル溶液が入った前記三角フラスコを、温度４０℃の水浴に入れ、ポリ乳酸が完全に加水分解するまで、約５時間攪拌した。【０１４４】
前記サンプル溶液を室温まで冷却後、１．０ｍｏｌ／Ｌ塩酸溶液を２０ｍＬ加えて中和し、三角フラスコを密栓してよくかき混ぜた。サンプル溶液の１．０ｍＬを２５ｍＬのメスフラスコに取り分け、移動相で２５ｍＬとしてＨＰＬＣ試料溶液１を調製した。ＨＰＬＣ試料溶液１を、ＨＰＬＣ装置に５μＬ注入し、下記ＨＰＬＣ条件で、ポリ乳酸のＤ／Ｌ体ピーク面積を求め、Ｌ体の量とＤ体の量を算出した。得られた結果に基づき、光学純度（％ｅｅ）を求めた。【０１４５】
−ＨＰＬＣ測定条件−
・カラム
光学分割カラム、（株）住化分析センター製  ＳＵＭＩＣＨＩＲＡＬ  ＯＡ５０００
・測定装置
日本分光社製  液体クロマトグラフィ
・カラム温度
２５℃
・移動相
１．０ｍＭ−硫酸銅（ＩＩ）緩衝液／ＩＰＡ＝９８／２（Ｖ／Ｖ）
硫酸銅（ＩＩ）／ＩＰＡ／水＝１５６．４ｍｇ／２０ｍＬ／９８０ｍＬ
・移動相流量
１．０ｍＬ／分
・検出器
紫外線検出器（ＵＶ２５４ｎｍ）【０１４６】
以上の測定の結果、圧電フィルム中のポリ乳酸は、Ｌ体が主成分であり、光学純度が９７．００％ｅｅであった。【０１４７】
＜ポリ乳酸の重量平均分子量（Ｍｗ）及び分子量分布（Ｍｗ／Ｍｎ）＞
ゲル浸透クロマトグラフ（ＧＰＣ）を用い、以下のようにして、圧電フィルム中のポリ乳酸の重量平均分子量（Ｍｗ）及び分子量分布（Ｍｗ／Ｍｎ）を測定した。
まず、圧電フィルムを４０℃で溶媒（クロロホルム）へ溶解させ、濃度１ｍｇ／ｍＬのサンプル溶液を準備した。
得られたサンプル溶液０．１ｍＬを、溶媒（クロロホルム）、温度４０℃、１ｍＬ／分の流速でカラムに導入し、カラムで分離されたサンプル溶液中のサンプル濃度を示差屈折計で測定した。別途ポリスチレン標準試料にてユニバーサル検量線を作成し、ユニバーサル検量線及びサンプル濃度の測定結果に基づき、ポリ乳酸の重量平均分子量（Ｍｗ）及び分子量分布（Ｍｗ／Ｍｎ）を算出した。
ここで、ＧＰＣ測定装置及びカラムとしては、以下のものを用いた。【０１４８】
−ＧＰＣ測定装置−
Ｗａｔｅｒｓ社製ＧＰＣ−１００
−カラム−
昭和電工社製、Ｓｈｏｄｅｘ  ＬＦ−８０４【０１４９】
以上の測定の結果、圧電フィルム中のポリ乳酸は、Ｍｗが２０万であり、Ｍｗ／Ｍｎが１．８７であった。【０１５０】
＜圧電フィルムの融点Ｔｍ及び結晶化度＞
圧電フィルムから１０ｍｇのサンプルを採取し、示差走査型熱量計（パーキンエルマー社製ＤＳＣ−１）を用い、昇温速度１０℃／分の条件で測定し、融解吸熱曲線を得た。得られた融解吸熱曲線から、圧電フィルムの融点Ｔｍ及び結晶化度を得た。
その結果、圧電フィルムの融点Ｔｍは１６５．４℃であり、圧電フィルムの結晶化度は４１．８％であった。【０１５１】
＜圧電フィルムの規格化分子配向ＭＯＲｃ＞
王子計測機器株式会社製マイクロ波方式分子配向計ＭＯＡ６０００により、圧電フィルムの規格化分子配向ＭＯＲｃを測定した。基準厚さｔｃは、０．０５ｍｍに設定した。
その結果、ＭＯＲｃは、４．７２であった。【０１５２】
＜積層フィルムの製造＞
上記圧電フィルムの両面に、蒸着装置（株式会社昭和真空ＳＩＰ−６００）を用い、蒸着により、厚さ５０ｎｍのアルミニウム電極層（Ａｌ電極層）をそれぞれ形成した。これにより、Ａｌ電極層／圧電フィルム／Ａｌ電極層の積層構造を有する積層フィルムを得た。【０１５３】
＜圧電フィルムの圧電定数ｄ１４（応力−電荷法）の測定＞
上記積層フィルムを、圧電フィルムの延伸方向（ＭＤ方向）に対して４５°なす方向に１５０ｍｍ、４５°なす方向に直交する方向に５０ｍｍにカットして、矩形の試験片を作製した。得られた１５０ｍｍ×５０ｍｍの試験片を、圧電フィルムの延伸方向（ＭＤ方向）に対して４５°なす方向に１２０ｍｍ、４５°なす方向に直交する方向に１０ｍｍにカットして、１２０ｍｍ×１０ｍｍの矩形のフィルム（以下、「サンプル」と称する）を切り出した。【０１５４】
得られたサンプルを、チャック間距離７０ｍｍとした引張試験機（ＡＮＤ社製、ＴＥＮＳＩＬＯＮ  ＲＴＧ−１２５０）に、弛まないようにセットした。クロスヘッド速度５ｍｍ／ｍｉｎで、印加力が４Ｎと９Ｎとの間を往復するように周期的に力を加えた。このとき印加力に応じてサンプルに発生する電荷量を測定するため、静電容量Ｑｍ（Ｆ）のコンデンサーをサンプルに並列に接続し、このコンデンサーＣｍ（９５ｎＦ）の端子間電圧Ｖｍを、バッファアンプを介して測定した。発生電荷量Ｑ（Ｃ）は、コンデンサー容量Ｃｍと端子間電圧Ｖｍとの積として計算した。
圧電定数ｄ１４は下式により計算した。
ｄ１４＝（２×ｔ）／Ｌ×Ｃｍ・ΔＶｍ／ΔＦ
ｔ：サンプル厚（ｍ）
Ｌ：チャック間距離（ｍ）
Ｃｍ：並列接続コンデンサー容量（Ｆ）
ΔＶｍ／ΔＦ：力の変化量に対する、コンデンサー端子間の電圧変化量比【０１５５】
以上の測定の結果、積層フィルムの圧電定数ｄ１４（応力−電荷法）は、６．４ｐＣ／Ｎであった。【０１５６】
＜３ｍｍ幅積層体（電極あり）の製造＞
上記積層フィルムを、カッティングマシン（ローランド  ディー．ジー．社製ＣＡＭＭ−１ＳＥＲＶＯ  ＧＸ−２４）を用いてスリットすることにより、長さ２００ｍｍ×幅３ｍｍの長尺平板形状の積層体（３ｍｍ幅積層体）を得た。
スリットする方向は、積層体の長さ方向が圧電フィルムの延伸方向（ＭＤ方向）となり、かつ、積層体の幅方向が圧電フィルムのＴＤ方向となる方向とした。【０１５７】
＜３ｍｍ幅圧電体の複屈折の測定＞
３ｍｍ幅積層体（電極あり）からガムテープで両面のＡｌ電極層を除去し、３ｍｍ幅積層体に含まれる３ｍｍ幅圧電体の複屈折を測定した。複屈折は、以下の測定条件によって上記３ｍｍ幅圧電体の面内位相差を測定し、得られた面内位相差を、上記３ｍｍ幅圧電体の厚さで除すことによって求めた。
その結果、３ｍｍ幅圧電体の複屈折は、０．０２１４であった。
−面内位相差の測定条件−
・測定波長  …  ５５０ｎｍ
・測定装置  …  大塚電子社製  位相差フィルム・光学材料検査装置ＲＥＴＳ−１００【０１５８】
＜３ｍｍ幅圧電体（電極なし）の製造＞
上記積層フィルムを上記圧電フィルムに変更したこと以外は３ｍｍ幅積層体（電極あり）の製造と同様にして、３ｍｍ幅圧電体（電極なし）を得た。【０１５９】
＜織物の製造＞
３ｍｍ幅積層体（電極あり）と３ｍｍ幅圧電体（電極なし）とを、交互に且つ平行に並べた。
次に、縦糸に相当する部材（以下、便宜上、「縦糸」ともいう）として、交互に並べた３ｍｍ幅積層体（電極あり）及び３ｍｍ幅圧電体（電極なし）を用い、かつ、横糸に相当する部材（以下、便宜上、「横糸」ともいう）として、３ｍｍ幅圧電体（電極なし）を用いて、平織の織構造を形成し、織物を得た。
平織の織構造の形成は、織物の一方の主面の側からみたときに、３ｍｍ幅積層体及び３ｍｍ幅圧電体の主面が見える向きとなるようにして行った。この際、全ての積層体及び圧電体において、反転（長さ方向のねじれ）が生じないようにした。【０１６０】
＜評価サンプル（引出電極付き織物）の製造＞
上記織物のうち、長辺７５ｍｍ×短辺５５ｍｍの範囲を評価範囲とし、この評価範囲の周囲をメンディングテープで固定した。このとき、評価範囲の長辺方向が、縦糸の方向となるようにした。
次に、メンディングテープで固定した部分よりも外側の部分を、切り落とした。
次に、織物の一方の面（以下、「オモテ面」とする）に、オモテ面側引出電極として導電性銅箔粘着テープ（寺岡製作所製  品番８３２３）を貼り付け、このオモテ面側引出電極により、全ての３ｍｍ幅積層体のオモテ面側の電極層を電気的に接続した。
次に、織物の他方の面（以下、「ウラ面」とする）にも同様にして、ウラ面側引出電極として上記導電性銅箔粘着テープを張り付け、このウラ面側引出電極により、全ての３ｍｍ幅積層体のウラ面側の電極層を電気的に接続した。
以上の過程において、オモテ面側引出電極とウラ面側引出電極とがショートしないように注意した。
以上により、評価サンプル（引出電極付き織物）を得た。【０１６１】
図１は、上記で作製した評価サンプル（引出電極付き織物）を概念的に示す概略平面図である。
実施例１で作製された引出電極付き織物１０（評価サンプル）は、縦糸として、交互に且つ平行に配列された３ｍｍ幅積層体１２と３ｍｍ幅圧電体１４とを備え、かつ、横糸として、３ｍｍ幅圧電体１６を備える。引出電極付き織物１０では、これら縦糸及び横糸によって、平織の織物が形成されている。織物中、長辺（縦糸方向）７５ｍｍ×短辺（横糸方向）５５ｍｍの評価範囲を囲むようにしてメンディングテープ１８が貼着されている。織物のオモテ面には、オモテ面側引出電極２０が貼着され、織物のウラ面には、ウラ面側引出電極２１が貼着されている。【０１６２】
以下、全ての図面を通じ、同一の部材には同一の符号を付し、重複した説明を省略することがある。【０１６３】
＜評価＞
上記評価サンプル（引出電極付き織物）を用い、以下の評価を行った。
結果を表１に示す。
なお、以下の評価は、引出電極付き織物を、ヒトの動き（例えば、人体の関節部の動き）を感知するセンサーとして用いる場合を想定した評価である。
以下の評価では、人体の関節部を模した部材として、半円の断面形状を有する曲げ変形可能なウレタンフォームを用いた。【０１６４】
（波形形状及び繰り返し再現性の評価）
織物のセンサー感度、及び、織物のセンサー感度の繰り返し安定性の各々を評価するために、上記引出電極付き織物について、波形形状及び繰り返し再現性の評価を行った。詳細を図２及び図３を参照しながら説明する。
図２は、波形形状及び繰り返し再現性の評価において、ウレタンフォームを伸ばした状態の概略側面図であり、図３は、波形形状及び繰り返し再現性の評価において、ウレタンフォームを曲げ変形された状態の概略側面図である。
まず、図２に示すように、断面が半径３０ｍｍの半円であり、長さＬ１が４００ｍｍのウレタンフォーム５０を準備した。
上記ウレタンフォーム５０の曲面５２の中央部に引出電極付き織物１０を、引出電極付き織物１０の評価範囲の長辺方向とウレタンフォームの長さ方向とが一致する方向に設置した。この状態で、引出電極付き織物１０をウレタンフォーム５０に不図示のサポーターによって固定した。
次に、引出電極付き織物１０の引出電極（オモテ面側引出電極及びウラ面側引出電極）をデジタルオシロスコープ（Ｔｅｋｔｒｏｎｉｘ社製、ＴＢＳ１０５２Ｂ）に接続した。
この状態で、ウレタンフォーム５０の変形（曲げ伸ばし変形）を１０回行った。このとき、１回の変形は、ウレタンフォーム５０を引出電極付き織物に引張方向の力が加わる方向に０．２５秒間かけて曲げ変形させ（図３参照）、次いでウレタンフォーム５０を０．２５秒間かけてまっすぐに伸ばす（元の形状に戻す；図２参照）動作とした。上記曲げ変形では、ウレタンフォーム５０の一端から他端までの直線距離（図３中の長さＬ２）が３３０ｍｍとなるまで、ウレタンフォーム５０を曲げ変形させた。
以下、１回の曲げ伸ばし変形の時間（０．５秒間）を、「１変形周期」とする。
上記曲げ伸ばし変形を１０回行う間、オシロスコープに出力される波形を観察し、以下の基準により、波形形状及び繰り返し再現性の各評価を行った。【０１６５】
−波形形状の評価基準−
Ａ：１変形周期中の波形形状に変形周期よりも細かく鋭い信号が発生していない（図７に示す実施例１の波形形状参照）
Ｂ：１変形周期中の波形形状に変形周期よりも細かく鋭い信号がほとんど発生していない
Ｃ：１変形周期中の波形形状に変形周期よりも細かく鋭い信号が発生している
Ｄ：１変形周期中の波形形状に変形周期よりも細かく鋭い信号が多数発生している（図８に示す比較例１の波形形状参照）
（Ａ〜Ｄのうち、Ａが、センサー感度が最も高い。）【０１６６】
−繰り返し再現性の評価基準−
Ａ：下記式で算出されるＲ％が３０％以下
Ｂ：下記式で算出されるＲ％が３０％超１００％以下
Ｃ：下記式で算出されるＲ％が１００％超
（Ａ〜Ｃのうち、Ａが、センサー感度の繰り返し安定性が最も高い。）【０１６７】
Ｒ％＝１００×｜ＰＰｍａｘ−ＰＰｍｉｎ｜／ＰＰａｖｅ
ＰＰ：１変形周期中の発生電圧の最大値と最小値の差
ＰＰｍａｘ：１０回変形中のＰＰの最大値
ＰＰｍｉｎ：１０回変形中のＰＰの最小値
ＰＰａｖｅ：１０回変形中のＰＰの平均値【０１６８】
（線形性の評価）
以下のようにして、織物の曲げ変形量に対するセンサー感度の線形性を評価した。
線形性が高いことは、曲げ変形量が大きい場所でも優れたセンサー感度を維持できることや、出力から変形量を計算する際の誤差が小さくなることを示す。
まず、上述した波形形状及び繰り返し再現性の評価と同様にして、ウレタンフォームに固定された引出電極付き織物の引出電極（オモテ面側引出電極及びウラ面側引出電極）をデジタルオシロスコープに接続するまでの操作を行った。
次に、波形形状及び繰り返し再現性の評価に準じて、ウレタンフォームの変形（曲げ伸ばし変形）を３回行った。
但し、線形性の評価では、１回目の変形では長さＬ２（図３参照）を３７０ｍｍとし、２回目の変形では長さＬ２（図３参照）を３３０ｍｍとし、３回目の変形では長さＬ２（図３参照）を２８０ｍｍとした。即ち、線形性の評価では、１回ごとに曲げ変形量を増大させた。
上記３回の曲げ伸ばし変形の間、オシロスコープに出力される波形を観察し、以下の基準により、線形性の評価を行った。【０１６９】
−線形性の評価基準−
Ａ：下記ｒ値が０．９以上
Ｂ：下記ｒ値が０．８以上０．９未満
Ｃ：下記ｒ値が０．８未満
（Ａ〜Ｃのうち、Ａが、曲げ変形量に対するセンサー感度の線形性が最も高い。）【０１７０】
ｒ値：上記３回の変形の各々において下記ΔＬ及び下記ＰＰを求め、横軸を下記ΔＬとし、縦軸を下記ＰＰとして、上記３回の変形の結果をプロットした際の相関係数
ＰＰ：１変形周期中の発生電圧の最大値と最小値の差
ΔＬ：長さＬ１−長さＬ２【０１７１】
（耐久性の評価）
以下のようにして、織物の曲げ変形に対する耐久性を評価した。
まず、上述した波形形状及び繰り返し再現性の評価と同様にして、引出電極付き織物（以下、「サンプル」ともいう）をウレタンフォームにサポーターによって固定した。
この状態で、波形形状及び繰り返し再現性の評価で示した曲げ伸ばし変形を１００回行った。
１００回の曲げ伸ばし変形後のサンプルの外観を観察し、下記評価基準に従って曲げ変形に対する耐久性を評価した。【０１７２】
−耐久性の評価基準−
Ａ：サンプル中に折れやシワが発生していない
Ｂ：サンプル中に折れやシワが一部発生している
Ｃ：サンプル中に折れやシワが全面に発生している
（Ａ〜Ｃのうち、Ａが、最も耐久性が高い。）【０１７３】
〔実施例２〕
横糸としての３ｍｍ幅圧電体を用いなかったこと以外は実施例１と同様の操作を行った。
即ち、実施例２では、横糸に相当する部材を用いずに評価サンプルを作製し、得られた評価サンプルに対して評価を行った。
結果を表１に示す。【０１７４】
図４は、実施例２における評価サンプル６０を概念的に示す概略平面図である。
図４に示すように、評価サンプル６０は、横糸としての３ｍｍ幅圧電体１６が存在しないこと以外は実施例１における引出電極付き織物１０と同様の構成である。【０１７５】
〔実施例３〜５及び７〜８〕
織物を形成するための積層体及び圧電体の幅（各３ｍｍ）を、表１に示すように変更したこと以外は実施例１と同様の操作を行った（即ち、積層体及び圧電体の長さは、いずれも実施例１と同様に２００ｍｍである）。
結果を表１に示す。
実施例３における６ｍｍ幅圧電体の複屈折は、０．０２１５であり、
実施例４における１５ｍｍ幅圧電体の複屈折は、０．０２１５であり、
実施例５における３０ｍｍ幅圧電体の複屈折は、０．０２１３であり、
実施例７における２ｍｍ幅圧電体の複屈折は、０．０２１５であり、
実施例８における１ｍｍ幅圧電体の複屈折は、０．０２１５であった。【０１７６】
〔実施例６〕
実施例３において、織物の製造に用いる全ての積層体（縦糸として用いた、電極層／圧電体／電極層の積層構造を有する積層体）を、反転領域の面積率が５０％である積層体に変更したこと以外は実施例３と同様の操作を行った。
ここで、「反転領域の面積率」とは、織物の一方の主面からみたときの、積層体中に占める反転領域の面積の割合（％）を示す。
結果を表１に示す。【０１７７】
実施例６において、反転領域の面積率が５０％の積層体は、実施例３における積層体を長さ方向中央部で長さ方向を軸としてねじって反転させることにより作製した。
図５は、実施例６における、反転領域の面積率が５０％である積層体（１０本）を概念的に示す概略平面図である。図５は、織物のオモテ面側に相当する側からみた概略平面図である。
図５に示すように、反転領域の面積率が５０％である積層体７２では、長さ方向中央部のねじり部７２Ｃを中心とし、非反転領域７２Ａ及び反転領域７２Ｂが、非反転領域７２Ａの面積：反転領域７２Ｂの面積＝５０％：５０％となる割合で存在している。【０１７８】
〔比較例１〕
実施例１中、「評価サンプル（引出電極付き織物）の製造」において、「織物」を、同実施例中の「積層フィルム」（Ａｌ電極層／圧電フィルム／Ａｌ電極層の積層構造を有する積層フィルム）に変更したこと以外は実施例１と同様の操作を行った。
即ち、比較例１ではなく、織物ではなく積層フィルムである評価サンプルを作製し、得られた評価サンプルに対して評価を行った。このとき、評価サンプルの長辺方向が圧電フィルムの延伸方向（ＭＤ）となるようにした。
結果を表１に示す。【０１７９】
図６は、比較例１における評価サンプルを概念的に示す概略平面図である。
図６に示すように、比較例１における評価サンプル８０の構成は、縦糸及び横糸からなる織物を積層フィルム８１に変更したこと以外は実施例１における引出電極付き織物１０と同様の構成である。【０１８０】
【表１】
2017061209.tif 000006
【０１８１】
表１に示すように、長尺平板状圧電体を用いた実施例１〜８の評価サンプルは、フィルム形状の圧電体を用いた比較例１と比較して、波形形状（即ち、センサー感度）、繰り返し再現性（即ち、センサー感度の安定性）、線形性（即ち、変形量が大きい場合のセンサー感度）、及び耐久性に優れていた。【０１８２】
図７は、実施例１における１変形周期中の波形形状を示すグラフであり、図８は、比較例１における１変形周期中の波形形状を示すグラフである。
図７に示すように、実施例１における１変形周期中の波形形状では、変形周期よりも細かく鋭い信号が発生していなかった。この結果は、曲げ変形に対するセンサー感度に優れることを意味している。
一方、図８に示すように、比較例１における１変形周期中の波形形状では、変形周期よりも細かく鋭い信号が多数発生していた。かかる細かく鋭い信号は、信号処理を困難にし、その結果、センサー感度を低下させる。【０１８３】
なお、以上の各実施例では、長尺平板形状の積層体（電極付き圧電体）と、長尺平板形状の圧電体（電極なし圧電体）と、を用いて評価サンプルを作製したが、このうち、圧電性に寄与しているのは長尺平板形状の積層体（電極付き圧電体）のみである。従って、各実施例において、電極なし圧電体は任意の部材であり、電極なし圧電体を、圧電体以外のその他のポリマー部材、糸、繊維などに変更しても、各実施例と同じ結果が得られることは言うまでもない。【０１８４】
〔実施例９〕
（呼吸及び心拍の測定）
実施例９として、実施例１の評価サンプル（引出電極付き織物）を生体情報取得デバイスとして用い、被験者の呼吸及び心拍の測定を行った。詳細を以下に示す。
評価サンプル（引出電極付き織物）をイスの上に設置した後、被験者（呼吸及び心拍測定対象者）が、評価サンプルの上に着座した。
この状態で、評価サンプルの引出電極を通じて被験者の生体信号を取り出し、取り出した生体信号を、オペアンプを介して１０倍に増幅し、増幅した信号をカットオフ周波数５０ＨｚのＣＲフィルタに通し、ＣＲフィルタに通した信号を、ＡＤ変換機（Ｎａｔｉｏｎａｌ  Ｉｎｓｔｒｕｍｅｎｔｓ社製、ＮＩ  ＵＳＢ−６２１０）を介してパーソナルコンピュータ（ＰＣ）に入力した。【０１８５】
ＰＣに入力された信号を、図９に示す。
図９は、ＰＣに入力された信号（電位の経時的な変化；呼吸信号と心拍信号との合成波）を示すグラフである。
図９において、横軸は時間（秒）であり、縦軸は電位である（図１０〜１２についても同様である）。【０１８６】
ＰＣに入力された信号（図９）に基づき、高速フーリエ変換により、１Ｈｚ未満の分離信号と、１Ｈｚ以上１０Ｈｚ以下の分離信号と、を得た。
１Ｈｚ未満の分離信号を逆フーリエ変換することにより、呼吸に対応する呼吸信号（図１０）を得た。
１Ｈｚ以上１０Ｈｚ以下の分離信号を逆フーリエ変換することにより、心拍に対応する心拍信号（図１１）を得た。
図１０及び図１１に示すように、被験者から発生した生体信号（合成波）を、呼吸信号（図１０）と心拍信号（図１１）とに分離することができた。
更に、心拍信号（図１１）を微分することにより、速度脈波の信号（図１２）を得ることができた。【０１８７】
〔実施例１０〕
ネコのぬいぐるみから綿を取り出し、実施例１と同様にして作製した長辺７５ｍｍ×短辺５５ｍｍの引出電極付き織物を、ネコのぬいぐるみの背中内部に接着剤（セメダイン株式会社製のセメダインスーパーＸ）により固定して背中センサー（接触センサー）とした。引出電極付き織物のオモテ面引出電極及びウラ面引出電極にそれぞれ接続用のリード線を取り付け、センサー設置後、取り出した綿をぬいぐるみに詰め直した。背中センサーを取り付けたネコのぬいぐるみを図１３に示す。【０１８８】
背中センサーに取り付けたリード線からの出力を、バッファアンプを介してカットオフ周波数５０ＨｚのＣＲフィルタに通し、ＣＲフィルタに通した信号を、ＡＤ変換機（Ｎａｔｉｏｎａｌ  Ｉｎｓｔｒｕｍｅｎｔｓ社製、ＮＩ  ＵＳＢ−６２１０）を介してパーソナルコンピュータ（ＰＣ）に入力した。
ＰＣに入力された信号を図１４に示す。図１４に示すように、背中センサーはぬいぐるみの背中を撫でた場合と叩いた場合の電圧出力が大きく異なり、電圧の閾値を設定することで撫でる、叩く等の各動作を判定することができる。【０１８９】
２０１５年１０月６日に出願された日本国特許出願２０１５−１９８５５９、２０１６年１月２９日に出願された日本国特許出願２０１６−０１５２６３、及び２０１６年４月２１日に出願された日本国特許出願２０１６−０８５４２２の開示はその全体が参照により本明細書に取り込まれる。
本明細書に記載された全ての文献、特許出願、及び技術規格は、個々の文献、特許出願、及び技術規格が参照により取り込まれることが具体的かつ個々に記された場合と同程度に、本明細書中に参照により取り込まれる。
【図１】
2017061209.tif 000008
【図２】
2017061209.tif 000009
【図３】
2017061209.tif 000010
【図４】
2017061209.tif 000011
【図５】
2017061209.tif 000012
【図６】
2017061209.tif 000013
【図７】
2017061209.tif 000014
【図８】
2017061209.tif 000015
【図９】
2017061209.tif 000016
【図１０】
2017061209.tif 000017
【図１１】
2017061209.tif 000018
【図１２】
2017061209.tif 000019
【図１３】
2017061209.tif 000020
【図１４】
2017061209.tif 000021
【国際調査報告】
2017061209.tif 000022
2017061209.tif 000023
2017061209.tif 000024
2017061209.tif 000025